(57)【特許請求の範囲】
【請求項１】
ベース樹脂（Ａ）と、ハロゲン系難燃剤（Ｂ）と、有機ホスフィン酸塩（Ｃ１）および塩基性窒素含有化合物のオキソ酸塩（Ｃ２）から選択された少なくとも１種の有機・無機酸塩（Ｃ）と、電気特性向上剤（Ｄ）とで構成され、かつ電気特性の向上した難燃性樹脂組成物であって、前記オキソ酸塩（Ｃ２）が、アミノトリアジン化合物のオキソ酸塩であり、前記電気特性向上剤（Ｄ）が、オレフィン系樹脂、フッ素系樹脂および周期表第４族金属化合物から選択された少なくとも１種で構成されている難燃性樹脂組成物。
【請求項２】
ベース樹脂（Ａ）が、ポリエステル系樹脂、ポリアミド系樹脂、ポリカーボネート系樹脂、ポリフェニレンオキシド系樹脂、ポリフェニレンスルフィド系樹脂、スチレン系樹脂、及びビニル系樹脂から選択された少なくとも１種の熱可塑性樹脂で構成されている請求項１記載の樹脂組成物。
【請求項３】
ベース樹脂（Ａ）が、１，４−シクロヘキサンジメチレンテレフタレート、Ｃ２−４アルキレンテレフタレート及びＣ２−４アルキレンナフタレートから選択された少なくとも１種の単位を有するホモ又はコポリエステルで構成されている請求項１記載の樹脂組成物。
【請求項４】
ベース樹脂（Ａ）が、ポリブチレンテレフタレート、ブチレンテレフタレート単位を主成分とするコポリエステル、ポリプロピレンテレフタレート、プロピレンテレフタレート単位を主成分とするコポリエステル、ポリエチレンテレフタレート、およびエチレンテレフタレート単位を主成分とするコポリエステルから選択された少なくとも１種で構成されている請求項１記載の樹脂組成物。
【請求項５】
ハロゲン系難燃剤（Ｂ）が、臭素含有アクリル系樹脂、臭素含有スチレン系樹脂、臭素含有ポリカーボネート系樹脂、臭素含有エポキシ化合物、臭素化ポリアリールエーテル化合物、臭素化芳香族イミド化合物、臭素化ビスアリール化合物および臭素化トリ（アリールオキシ）トリアジン化合物から選択された少なくとも一種の臭素原子含有難燃剤である請求項１記載の樹脂組成物。
【請求項６】
ハロゲン系難燃剤（Ｂ）が、臭素化ポリベンジル（メタ）アクリレート系樹脂、臭素化スチレン系樹脂、臭素化ビスフェノール型ポリカーボネート樹脂、臭素化ビスフェノール型エポキシ樹脂、臭素化ビスフェノール型フェノキシ樹脂及びアルキレンビス臭素化フタルイミドから選択された少なくとも一種である請求項１記載の樹脂組成物。
【請求項７】
有機ホスフィン酸塩（Ｃ１）が、置換基を有していてもよい脂肪族ホスフィン酸塩、及び／又は置換基を有していてもよい脂環族ホスフィン酸塩である請求項１記載の樹脂組成物。
【請求項８】
有機ホスフィン酸塩（Ｃ１）が、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、置換基を有していてもよい（ビ）シクロアルキレンホスフィン酸、及び置換基を有していてもよいアルカンビス（アルキルホスフィン酸）から選択された有機ホスフィン酸と、周期表第１族金属、周期表第２族金属、周期表第４族金属、周期表第７族金属、周期表第８族金属、周期表第１０族金属、周期表第１１族金属、周期表第１２族金属、周期表第１３族金属、周期表第１４族金属、周期表第１５族金属及びアミノトリアジン化合物から選択された少なくとも一種との塩であり、オキソ酸塩（Ｃ２）が、縮合リン酸、硫酸およびピロ硫酸から選択された少なくとも１種のオキソ酸と、アミノトリアジン化合物との塩である請求項１記載の樹脂組成物。
【請求項９】
有機ホスフィン酸塩（Ｃ１）が、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、及び置換基を有していてもよいアルカンビス（アルキルホスフィン酸）から選択された有機ホスフィン酸と、周期表第２族金属、周期表第１３族金属、メラミン、メラム、メレム、およびメロンから選択された少なくとも一種との塩であり、オキソ酸塩（Ｃ２）が、ポリリン酸とアミノトリアジン化合物との塩、硫酸とアミノトリアジン化合物との塩、ピロ硫酸とアミノトリアジン化合物との塩、及び縮合リン酸アミドから選択された少なくとも１種である請求項１記載の樹脂組成物。
【請求項１０】
有機・無機酸塩（Ｃ）が、有機ホスフィン酸塩（Ｃ１）およびオキソ酸塩（Ｃ２）で構成されている請求項１記載の樹脂組成物。
【請求項１１】
電気特性向上剤（Ｄ）が、オレフィン系樹脂及び／又は周期表第４族金属化合物で少なくとも構成されている請求項１記載の樹脂組成物。
【請求項１２】
電気特性向上剤（Ｄ）が、α−Ｃ２−３オレフィンの単独又は共重合体、α−Ｃ２−３オレフィン−（メタ）アクリル酸共重合体、α−Ｃ２−３オレフィン−（メタ）アクリル酸Ｃ１−４アルキルエステル共重合体、α−Ｃ２−３オレフィン−（メタ）アクリル酸グリシジルエステル共重合体、酸変性オレフィン系樹脂、フッ化α−Ｃ２−３オレフィンの単独又は共重合体、および酸化チタンから選択された少なくとも１種である請求項１記載の樹脂組成物。
【請求項１３】
ベース樹脂（Ａ）１００重量部に対して、ハロゲン系難燃剤（Ｂ）の割合が２〜２０重量部であり、有機・無機酸塩（Ｃ）の割合が３〜３０重量部である請求項１記載の樹脂組成物。
【請求項１４】
ハロゲン系難燃剤（Ｂ）１００重量部に対して、有機・無機酸塩（Ｃ）の割合が２０〜５００重量部であり、電気特性向上剤（Ｄ）の割合が１０〜１５０重量部である請求項１記載の樹脂組成物。
【請求項１５】
さらに、アミノトリアジン化合物の塩、（含水）ケイ酸金属塩、（含水）ホウ酸金属塩、（含水）スズ酸金属塩、金属酸化物、金属硫化物、及びアルカリ土類金属化合物から選択された少なくとも一種の電気特性向上助剤（Ｅ）を含む請求項１記載の樹脂組成物。
【請求項１６】
さらに、メラミンシアヌレート、タルク、カオリン、（含水）ホウ酸亜鉛、（含水）ホウ酸カルシウム、（含水）スズ酸亜鉛、酸化亜鉛、硫化亜鉛、炭酸カルシウム、およびリン酸水素カルシウムから選択された少なくとも一種の電気特性向上助剤（Ｅ）を含む請求項１記載の樹脂組成物。
【請求項１７】
さらに、芳香族化合物、リン含有化合物及びアンチモン含有化合物から選択された少なくとも一種の難燃助剤（Ｆ）を含む請求項１記載の樹脂組成物。
【請求項１８】
難燃助剤（Ｆ）が、フェノール系樹脂、ポリフェニレンオキシド系樹脂、芳香族エポキシ樹脂、フェノキシ樹脂、ポリフェニレンスルフィド系樹脂、ポリカーボネート系樹脂、ポリアリレート系樹脂、芳香族ポリアミド系樹脂、芳香族ポリエステル系樹脂及び芳香族ポリエステルアミド系樹脂から選択された少なくとも一種である請求項１７記載の樹脂組成物。
【請求項１９】
難燃助剤（Ｆ）が、（縮合）リン酸エステル、（縮合）リン酸エステルアミド、（架橋）アリールオキシホスファゼン、（亜）リン酸金属塩、次亜リン酸金属塩、有機（亜）ホスホン酸エステル、有機（亜）ホスホン酸金属塩、及び有機（亜）ホスホン酸アミノトリアジン塩から選択された少なくとも一種である請求項１７記載の樹脂組成物。
【請求項２０】
難燃助剤（Ｆ）が、アルキル（亜）ホスホン酸金属塩、（亜）リン酸金属塩及び次亜リン酸金属塩から選択された少なくとも一種である請求項１７記載の樹脂組成物。
【請求項２１】
さらに、充填剤、耐熱安定剤、加工安定剤及び反応性安定剤から選択された少なくとも一種の添加剤を含む請求項１記載の樹脂組成物。
【請求項２２】
（ｉ）試験片の厚み０．８ｍｍで測定したとき、ＵＬ９４燃焼試験に準拠した難燃性がＶ−１以上であり、かつ（ｉｉ）ＩＥＣ１１２に準拠した比較トラッキング指数が３５０Ｖ以上である請求項１記載の樹脂組成物。
【請求項２３】
(i)試験片の厚み１．６ｍｍで測定したとき、ＵＬ９４燃焼性試験に準拠した難燃性がＶ−２以上であり、かつ(ii)ＩＥＣ１１２に準拠した比較トラッキング指数が５００Ｖ以上である請求項１記載の樹脂組成物。
【請求項２４】
(i)試験片の厚み１．６ｍｍで測定したとき、ＵＬ９４燃焼性試験に準拠した難燃性がＶ−０以上であり、かつ(ii)ＩＥＣ１１２に準拠した比較トラッキング指数が６５０Ｖ以上である請求項１記載の樹脂組成物。
【請求項２５】
請求項１記載の樹脂組成物で形成された成形体。
【請求項２６】
電気・電子部品、オフィスオートメーション機器部品、家電機器部品、自動車部品、又は機械機構部品である請求項２５記載の成形体。
【発明の詳細な説明】
【技術分野】
【０００１】
本発明は、難燃性および成形性に優れるとともに、電気特性が改良された樹脂組成物及びこの組成物で形成された成形体に関する。
【背景技術】
【０００２】
熱可塑性樹脂のうち、ポリブチレンテレフタレート（ＰＢＴ）などのポリエステル系樹脂やポリアミド系樹脂などは、優れた機械的特性、電気的特性、耐候性、耐水性、耐薬品性や耐溶剤性を有するため、電気・電子部品、機械機構部品、自動車部品など種々の用途に利用されている。一方、前記熱可塑性樹脂には、利用分野が拡大するにつれ、機械的特性の向上とともに、安全上、難燃性であることが要求される。一般的には、熱可塑性樹脂に、ハロゲン系難燃剤や、リン系化合物、窒素含有化合物などの非ハロゲン系難燃剤を添加することにより、難燃化する方法が知られている。ハロゲン系難燃剤は、非ハロゲン系難燃剤に比べ、難燃性が高く、少量で樹脂を難燃化することが可能である。【０００３】
そして、このような熱可塑性樹脂（組成物）には、難燃性に加えて、用途に応じて、高い電気的特性が要求される。このような樹脂の電気的特性を改善するため、特開平１０−２５１５２８号公報（特許文献１）には、（ａ）熱可塑性樹脂 １００重量部に対し、（ｂ）ポリリン酸アンモニウム０．５〜５０重量部、（ｃ）臭素系ポリスチレン難燃剤などのハロゲン系高分子難燃剤５〜５０重量部、（ｄ）三酸化アンチモン ０〜１５重量部、（ｅ）無機充填剤 ０〜５０重量部とからなることを特徴とする耐トラッキング特性に優れた難燃性熱可塑性樹脂組成物が開示されている。さらに、特開平１１−３４３３８９号公報（特許文献２）には、（Ａ）熱可塑性樹脂 １００重量部と、（Ｂ）無機酸のメラミン塩 および／または縮合リン酸アミド０．５〜５０重量部と、（Ｃ）臭素系高分子難燃剤などのハロゲン系難燃剤などの難燃剤５〜５０重量部と、（Ｄ）三酸化アンチモン０〜１５重量部と、（Ｅ）無機充填剤０〜５０重量部とからなることを特徴とする耐トラッキング特性に優れた難燃性熱可塑性樹脂組成物が開示されている。しかし、これらの文献に記載の樹脂組成物でも、厳しい条件下での耐トラッキング性の改善効果は不十分である。【０００４】
一方、特開２００４−３３９５１０号公報（特許文献３）には、特定の（ジ）ホスフィン酸塩とハロゲン系難燃剤とを併用することにより、熱可塑性樹脂の難燃性を向上できることが示されている。しかし、この文献に記載の組成物では、耐トラッキング性などの電気特性の改善効果は不充分である。【０００５】
また、特開平１０−１１４８５４号公報（特許文献４）及び特開平１０−２７３５８９号公報（特許文献５）には、ポリエステル樹脂又はポリアミド樹脂と、ハロゲン化難燃剤と、無機充填剤と、Ｎａ３ＨＰ２Ｏ７、Ｋ２Ｈ２Ｐ２Ｏ７、Ｎａ３Ｈ２Ｐ３Ｏ１０、ＫＮａＨ２Ｐ２Ｏ７、Ｎａ２Ｈ２Ｐ２Ｏ７、Ｎａ８Ｐ６Ｏ１９などの（酸性）ピロ又はポリリン酸金属塩とを含み、電気特性の向上した難燃性樹脂成形組成物が開示されている。この文献には、比較トラッキング指数（ＣＴＩ）を向上するため、さらにエチレン−アルキル（メタ）アクリレートコポリマーなどのオレフィンポリマーを含んでいてもよいことが記載されている。しかし、これらの文献の組成物でも、十分に耐トラッキング性を改善できない。また、これらの文献では、ＣＴＩの改善効果は用いる成分の種類及び量などに応じて大きく変化しており、例えば、特許文献４および特許文献５の組成物では、耐トラッキング改善効果はオレフィンポリマーとピロ又はポリリン酸アルカリ金属塩の併用では不充分であり、さらに硫酸アルカリ土類金属塩やタルクなどの相乗効果を有する無機物質（無機充填剤）の多量併用配合によって発現している。このため、これらの文献の組成物では、確かにある程度のレベル（例えば、４２５〜６００ボルト程度）で耐トラッキング性を改善できるが、著しい物性低下を生じる。しかも、これらの文献に記載の方法でも、熱的に不安定なピロ又はポリリン酸アルカリ金属塩を使用するので、樹脂の熱安定性が低下し、樹脂組成物の製造性、成形性も不向きである。
【特許文献１】特開平１０−２５１５２８号公報（請求項１）
【特許文献２】特開平１１−３４３３８９号公報（請求項１）
【特許文献３】特開２００４−３３９５１０号公報（請求項１）
【特許文献４】特開平１０−１１４８５４号公報（請求項１、段落番号［００１３］、実施例）
【特許文献５】特開平１０−２７３５８９号公報（請求項１、請求項２０、実施例）
【発明の開示】
【発明が解決しようとする課題】
【０００６】
従って、本発明の目的は、難燃性に優れるとともに電気特性を向上できる難燃性樹脂組成物及びその成形体を提供することにある。【０００７】
本発明の他の目的は、耐トラッキング性などの電気特性を高いレベルで確実に向上できる難燃性樹脂組成物及びその成形体を提供することにある。
【課題を解決するための手段】
【０００８】
本発明者は、前記課題を達成するため鋭意検討した結果、ハロゲン系難燃剤と、特定の有機・無機酸塩と、オレフィン系樹脂、フッ素系樹脂および第４族金属化合物から選択された少なくとも１種の電気特性向上剤とを組み合わせると、成形性を損なうことなく、ベース樹脂の難燃性及び電気特性を高いレベルで確実に改善又は向上できることを見いだし、本発明を完成した。【０００９】
すなわち、本発明の難燃性樹脂組成物は、ベース樹脂（Ａ）と、ハロゲン系難燃剤（Ｂ）と、有機ホスフィン酸塩（Ｃ１）および塩基性窒素含有化合物のオキソ酸塩（Ｃ２）から選択された少なくとも１種の有機・無機酸塩（Ｃ）と、電気特性向上剤（Ｄ）とで構成され、かつ電気特性の向上した難燃性樹脂組成物であって、前記電気特性向上剤（Ｄ）が、オレフィン系樹脂、フッ素系樹脂および周期表第４族金属化合物から選択された少なくとも１種で構成されている。【００１０】
前記ベース樹脂（Ａ）は、ポリエステル系樹脂、ポリアミド系樹脂、ポリカーボネート系樹脂、ポリフェニレンオキシド系樹脂、ポリフェニレンスルフィド系樹脂、スチレン系樹脂、及びビニル系樹脂から選択された少なくとも１種の熱可塑性樹脂で構成されていてもよい。特に、ベース樹脂（Ａ）は、１，４−シクロヘキサンジメチレンテレフタレート、Ｃ２−４アルキレンテレフタレート及びＣ２−４アルキレンナフタレートから選択された少なくとも１種の単位を有するホモ又はコポリエステルで構成されていてもよく、代表的には、ポリブチレンテレフタレート、ブチレンテレフタレート単位を主成分とするコポリエステル、ポリプロピレンテレフタレート、プロピレンテレフタレート単位を主成分とするコポリエステル、ポリエチレンテレフタレート、およびエチレンテレフタレート単位を主成分とするコポリエステルから選択された少なくとも１種で構成されていてもよい。【００１１】
前記ハロゲン系難燃剤（Ｂ）は、臭素含有アクリル系樹脂（例えば、臭素化ポリベンジル（メタ）アクリレート系樹脂）、臭素含有スチレン系樹脂（例えば、スチレン系樹脂の臭素化物、臭素化スチレン系単量体の単独又は共重合体などの臭素化スチレン系樹脂など）、臭素含有ポリカーボネート系樹脂（臭素化ビスフェノール型ポリカーボネート樹脂など）、臭素含有エポキシ化合物（臭素化ビスフェノール型エポキシ樹脂、臭素化ビスフェノール型フェノキシ樹脂など）、臭素化ポリアリールエーテル化合物、臭素化芳香族イミド化合物［例えば、アルキレンビス臭素化フタルイミド（例えば、エチレンビス臭素化フタルイミドなど）など］、臭素化ビスアリール化合物及び臭素化トリ（アリールオキシ）トリアジン化合物から選択された少なくとも一種の臭素原子含有難燃剤であってもよい。【００１２】
前記有機ホスフィン酸塩（Ｃ１）は、例えば、置換基を有していてもよい脂肪族ホスフィン酸塩、及び／又は置換基を有していてもよい脂環族ホスフィン酸塩であってもよい。【００１３】
前記難燃性樹脂組成物において、前記有機ホスフィン酸塩（Ｃ１）が、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、置換基を有していてもよい（ビ）シクロアルキレンホスフィン酸、及び置換基を有していてもよいアルカンビス（アルキルホスフィン酸）から選択された有機ホスフィン酸と、周期表第１族金属、周期表第２族金属、周期表第４族金属、周期表第７族金属、周期表第８族金属、周期表第１０族金属、周期表第１１族金属、周期表第１２族金属、周期表第１３族金属、周期表第１４族金属、周期表第１５族金属、及びアミノトリアジン化合物（例えば、メラミン、メラム、メレム、およびメロン）から選択された少なくとも一種との塩であってもよく、前記オキソ酸塩（Ｃ２）は、縮合リン酸、硫酸およびピロ硫酸から選択された少なくとも１種のオキソ酸と、アンモニア、尿素化合物、グアニジン化合物及びアミノトリアジン化合物から選択された少なくとも一種の塩基性窒素含有化合物との塩であってもよい。【００１４】
代表的には、前記有機ホスフィン酸塩（Ｃ１）は、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、及び置換基を有していてもよいアルカンビス（アルキルホスフィン酸）から選択された有機ホスフィン酸と、周期表第２族金属、周期表第１３族金属、メラミン、メラム、メレム、およびメロンから選択された少なくとも一種との塩であってもよく、前記オキソ酸塩（Ｃ２）は、ポリリン酸とアミノトリアジン化合物との塩、硫酸とアミノトリアジン化合物との塩、ピロ硫酸とアミノトリアジン化合物との塩、及び縮合リン酸アミドから選択された少なくとも１種であってもよい。【００１５】
前記有機・無機酸塩（Ｃ）は、有機ホスフィン酸塩（Ｃ１）およびオキソ酸塩（Ｃ２）で構成されていてもよい。【００１６】
前記電気特性向上剤（Ｄ）は、オレフィン系樹脂及び／又は周期表第４族金属化合物で少なくとも構成されていてもよい。また、電気特性向上剤（Ｄ）は、α−Ｃ２−３オレフィンの単独又は共重合体、α−Ｃ２−３オレフィン−（メタ）アクリル酸共重合体、α−Ｃ２−３オレフィン−（メタ）アクリル酸エステル共重合体（例えば、α−Ｃ２−３オレフィン−（メタ）アクリル酸Ｃ１−４アルキルエステル共重合体、α−Ｃ２−３オレフィン−（メタ）アクリル酸グリシジルエステル共重合体など）、酸変性オレフィン系樹脂、フッ化α−Ｃ２−３オレフィンの単独又は共重合体、および酸化チタンから選択された少なくとも１種であってもよい。【００１７】
前記樹脂組成物において、ハロゲン系難燃剤（Ｂ）の割合はベース樹脂（Ａ）１００重量部に対して２〜２０重量部程度であってもよく、有機・無機酸塩（Ｃ）の割合はベース樹脂（Ａ）１００重量部に対して３〜３０重量部程度であってもよい。また、前記樹脂組成物において、ハロゲン系難燃剤（Ｂ）１００重量部に対して、有機・無機酸塩（Ｃ）の割合が２０〜５００重量部程度であり、電気特性向上剤（Ｄ）の割合が１０〜１５０重量部程度であってもよい。【００１８】
前記樹脂組成物は、さらに、アミノトリアジン化合物の塩（例えば、メラミンシアヌレートなど）、（含水）ケイ酸金属塩（例えば、タルク、カオリンなど）、（含水）ホウ酸金属塩（例えば、（含水）ホウ酸亜鉛、（含水）ホウ酸カルシウムなど）、（含水）スズ酸金属塩（例えば、（含水）スズ酸亜鉛など）、金属酸化物（例えば、酸化亜鉛など）、金属硫化物（例えば、硫化亜鉛など）、及びアルカリ土類金属化合物（例えば、炭酸カルシウム、リン酸水素カルシウムなど）から選択された少なくとも一種の電気特性向上助剤（Ｅ）を含んでいてもよい。【００１９】
また、前記樹脂組成物は、芳香族化合物、リン含有化合物及びアンチモン含有化合物から選択された少なくとも一種の難燃助剤（Ｆ）を含んでいてもよい。前記芳香族化合物（又は難燃助剤（Ｆ））は、フェノール系樹脂、ポリフェニレンオキシド系樹脂、芳香族エポキシ樹脂、フェノキシ樹脂、ポリフェニレンスルフィド系樹脂、ポリカーボネート系樹脂、ポリアリレート系樹脂、芳香族ポリアミド系樹脂、芳香族ポリエステル系樹脂（液晶性であってもよい系芳香族ポリエステル樹脂）及び芳香族ポリエステルアミド系樹脂（液晶性であってもよい芳香族ポリエステルアミド系樹脂）から選択された少なくとも１種であってもよい。また、前記リン含有化合物（又は難燃助剤（Ｆ））は、（縮合）リン酸エステル、（縮合）リン酸エステルアミド、（架橋）アリールオキシホスファゼン、（亜）リン酸金属塩、次亜リン酸金属塩、有機（亜）ホスホン酸エステル、有機（亜）ホスホン酸金属塩、及び有機（亜）ホスホン酸アミノトリアジン塩から選択された少なくとも一種であってもよい。特に、前記リン含有化合物（又は難燃助剤（Ｆ））は、アルキル（亜）ホスホン酸金属塩、（亜）リン酸金属塩及び次亜リン酸金属塩から選択された少なくとも一種であってもよい。【００２０】
さらに、前記樹脂組成物は、充填剤、耐熱安定剤、加工安定剤及び反応性安定剤から選択された少なくとも一種の添加剤を含んでいてもよい。【００２１】
本発明の樹脂組成物は、難燃性及び電気特性に優れており、例えば、［Ａ］（ｉ）試験片の厚み０．８ｍｍで測定したとき、ＵＬ９４燃焼試験に準拠した難燃性がＶ−１以上（特に、Ｖ−０以上）であり、かつ（ｉｉ）ＩＥＣ（国際電気標準会議、以下同じ）１１２に準拠した比較トラッキング指数が３５０Ｖ以上（特に４００Ｖ以上）であってもよい。また、本発明の樹脂組成物は、［Ｂ］(i)試験片の厚み１．６ｍｍで測定したとき、ＵＬ９４燃焼性試験に準拠した難燃性がＶ−２以上（好ましくはＶ−１以上、特にＶ−０以上）であり、かつ(ii)ＩＥＣ１１２に準拠した比較トラッキング指数が５００Ｖ以上（好ましくは６５０Ｖ以上）であってもよい。【００２２】
本発明には、前記樹脂組成物で形成された成形体も含まれる。このような成形体は、電気・電子部品、オフィスオートメーション機器部品、家電機器部品、自動車部品、又は機械機構部品であってもよい。
【発明の効果】
【００２３】
本発明の難燃性樹脂組成物は、ベース樹脂と、ハロゲン系難燃剤と、特定の有機・無機酸塩と、電気特性を向上するための特性の電気特性向上剤とを組み合わせるので、難燃性に優れるとともに電気特性を向上できる。また、本発明では、前記組み合わせにより、耐トラッキング性などの電気特性を高いレベルで確実に改善できる。
【発明の詳細な説明】
【００２４】
本発明の難燃性樹脂組成物は、ベース樹脂と、ハロゲン系難燃剤と、特定の有機・無機酸塩と、特定の電気特性向上剤とで少なくとも構成されている。このような樹脂組成物では、難燃性だけでなく、電気特性（比較トラッキング指数などで表される耐トラッキング性など）も改善されている。
【００２５】
［ベース樹脂（Ａ）］
ベース樹脂（Ａ）としては、特に制限されず、種々の樹脂、例えば、熱可塑性樹脂［例えば、ポリエステル系樹脂、ポリアミド系樹脂、ポリカーボネート系樹脂、ポリフェニレンオキシド系樹脂、ポリフェニレンスルフィド系樹脂、ポリアセタール樹脂、ケトン樹脂、ポリスルホン系樹脂（例えば、ポリスルホンなど）、ポリエーテルケトン系樹脂（ポリエーテルケトンなど）、ポリエーテルイミド、ポリウレタン系樹脂、ポリイミド、ポリオキシベンジレン、アクリル系樹脂、スチレン系樹脂、ビニル系樹脂、熱可塑性エラストマーなど］、熱硬化性樹脂（フェノール樹脂、アミノ樹脂、熱硬化性ポリエステル系樹脂、エポキシ樹脂、シリコーン系樹脂、ビニルエステル系樹脂、ポリウレタン系樹脂など）などが挙げられる。以下、代表的なベース樹脂について詳述する。
【００２６】
（ポリエステル系樹脂）
ポリエステル系樹脂は、ジカルボン酸成分とジオール成分との重縮合、オキシカルボン酸又はラクトンの重縮合、またはこれらの成分の重縮合などにより得られるホモポリエステル又はコポリエステルである。好ましいポリエステル系樹脂には、通常、飽和ポリエステル系樹脂、特に芳香族飽和ポリエステル系樹脂が含まれる。
【００２７】
ジカルボン酸成分としては、例えば、脂肪族ジカルボン酸（コハク酸、グルタル酸、アジピン酸、ヘキサデカンジカルボン酸、ダイマー酸などのＣ４−４０ジカルボン酸、好ましくはＣ４−１４ジカルボン酸など）、脂環式ジカルボン酸（ヘキサヒドロフタル酸、ヘキサヒドロテレフタル酸、ハイミック酸などのＣ８−１２ジカルボン酸など）、芳香族ジカルボン酸［Ｃ８−１６アレーンジカルボン酸（フタル酸、イソフタル酸、テレフタル酸、２，６−ナフタレンジカルボン酸など）、ビスフェニルジカルボン酸（４，４′−ビフェニルジカルボン酸、ジフェニルエーテル−４，４′−ジカルボン酸、ジフェニルアルカンジカルボン酸（４，４′−ジフェニルメタンジカルボン酸など）、４，４′−ジフェニルケトンジカルボン酸など）］、これらの誘導体（低級アルキルエステル、酸無水物などのエステル形成可能な誘導体など）などが挙げられる。ジカルボン酸成分は、単独で又は二種以上組み合わせてもよい。さらに、必要に応じて、トリメリット酸、ピロメリット酸などの多価カルボン酸を併用してもよい。
【００２８】
好ましいジカルボン酸成分には、テレフタル酸、ナフタレンジカルボン酸などの芳香族ジカルボン酸が含まれる。
【００２９】
ジオール成分には、例えば、脂肪族ジオール［例えば、アルキレングリコール（例えば、エチレングリコール、トリメチレングリコール、プロピレングリコール、１，４−ブタンジオール、ヘキサンジオールなどのＣ２−１２アルキレングリコール、好ましくはＣ２−１０アルキレングリコール）、ポリアルキレングリコール（複数のオキシＣ２−４アルキレン単位を有するグリコール、例えば、ジエチレングリコール、ジプロピレングリコール、ジテトラメチレングリコール、トリエチレングリコール、ポリテトラメチレングリコールなど）など］、脂環族ジオール［例えば、１，４−シクロヘキサンジオール、シクロアルカンジアルカノール（１，４−シクロヘキサンジメタノールなどのＣ５−６シクロアルカンジＣ１−２アルカノールなど）、水素化ビスフェノールＡなど］などが挙げられる。また、ハイドロキノン、レゾルシノール、ビフェノール、ビスフェノール類又はそのＣ２−３アルキレンオキシド付加体［２，２−ビス（４−ヒドロキシフェニル）プロパン、２，２−ビス−（４−（２−ヒドロキシエトキシ）フェニル）プロパン又はこれらの臭素化誘導体など］、キシリレングリコールなどの芳香族ジオールを併用してもよい。ジオール成分は単独で又は二種以上組み合わせて使用してもよい。さらに、必要に応じて、グリセリン、トリメチロールプロパン、トリメチロールエタン、ペンタエリスリトールなどのポリオールを併用してもよい。
【００３０】
好ましいジオール成分には、Ｃ２−６アルキレングリコール（エチレングリコール、トリメチレングリコール、プロピレングリコール、１，４−ブタンジオールなどの直鎖状アルキレングリコール）、繰返し数が２〜４程度のオキシアルキレン単位を有するポリアルキレングリコール［ジエチレングリコールなどのポリ（オキシ−Ｃ２−４アルキレン）単位を含むグリコール］、１，４−シクロヘキサンジメタノールなどが含まれる。
【００３１】
オキシカルボン酸には、例えば、オキシ安息香酸、オキシナフトエ酸、４−カルボキシ−４′−ヒドロキシビフェニル、ヒドロキシフェニル酢酸、グリコール酸、Ｄ−，Ｌ−又はＤ／Ｌ−乳酸、オキシカプロン酸などのオキシカルボン酸又はこれらの誘導体が含まれる。
【００３２】
ラクトンには、プロピオラクトン、ブチロラクトン、バレロラクトン、カプロラクトン（例えば、ε−カプロラクトンなど）などのＣ３−１２ラクトンなどが含まれる。
【００３３】
好ましいポリエステル系樹脂には、シクロアルカンジアルキレンアリレート単位（１，４−シクロヘキサンジメチレンテレフタレート単位など）及びアルキレンアリレート単位（アルキレンテレフタレート及び／又はアルキレンナフタレート単位、例えば、Ｃ２−４アルキレンテレフタレート単位、Ｃ２−４アルキレンナフタレート単位など）から選択された少なくとも一種の単位を有する［例えば、主成分（例えば、５０〜１００重量％、好ましくは７５〜１００重量％程度）として有する］ホモポリエステル又はコポリエステル［例えば、ポリ１，４−シクロヘキサンジメチレンテレフタレート、ポリアルキレンテレフタレート（例えば、ポリエチレンテレフタレート（ＰＥＴ）、ポリプロピレンテレフタレート（ＰＰＴ）、ポリブチレンテレフタレート（ＰＢＴ）などのポリＣ２−４アルキレンテレフタレート）、ポリアルキレンナフタレート（例えば、ポリエチレンナフタレート、ポリプロピレンナフタレート、ポリブチレンナフタレートなどのポリＣ２−４アルキレンナフタレート）などのホモポリエステル；シクロアルカンジアルキレンテレフタレート、アルキレンテレフタレート及びアルキレンナフタレートから選択された少なくとも一種の単位を主成分（例えば、５０重量％以上）として含有するコポリエステル］が含まれる。特に好ましいポリエステル系樹脂には、ブチレンテレフタレート単位を主成分として含有するポリブチレンテレフタレート系樹脂［例えば、ポリブチレンテレフタレート、ブチレンテレフタレート単位を主成分とするコポリエステル（ポリブチレンテレフタレートコポリエステル：例えば、イソフタル酸変性ポリブチレンテレフタレートなど）］、プロピレンテレフタレート単位を主成分として含有するポリプロピレンテレフタレート系樹脂［例えば、ポリプロピレンテレフタレート、プロピレンテレフタレート単位を主成分とするコポリエステル（ポリプロピレンテレフタレートコポリエステル）］、及びエチレンテレフタレート単位を主成分として含有するポリエチレンテレフタレート系樹脂［例えば、ポリエチレンテレフタレート、エチレンテレフタレート単位を主成分とするコポリエステル（ポリエチレンテレフタレートコポリエステル：例えば、１，４−シクロヘキサンジメタノール変性ポリエチレンテレフタレート、４−ヒドロキシ安息香酸変性ポリエチレンテレフタレートなど）］が含まれる。ポリエステル系樹脂は単独で又は二種以上組み合わせて使用できる。
【００３４】
また、コポリエステルにおいて、共重合可能な単量体としては、Ｃ２−６アルキレングリコール（エチレングリコールなどの直鎖状アルキレングリコールなど）、繰返し数が２〜４程度のオキシアルキレン単位を有するポリアルキレングリコール（ジエチレングリコール、ポリテトラメチレングリコールなどのポリ（オキシＣ２−４アルキレン）単位を含むグリコールなど）、Ｃ４−１２脂肪族ジカルボン酸（グルタル酸、アジピン酸、セバシン酸など）、脂環族ジオール（１，４−シクロヘキサンジメタノールなど）、芳香族ジオール［例えば、２，２−ビス（４−（２−ヒドロキシエトキシ）フェニル）プロパンなどのビスフェノール類のＣ２−３アルキレンオキシド付加体、ハイドロキノン、レゾルシン、３，３’−又は４，３’−又は４，４’−ジヒドロキシジフェニル、１，４−又は２，６−ジヒドロキシナフタレンなど］、芳香族ジカルボン酸［（非）対称芳香族ジカルボン酸（フタル酸、イソフタル酸、５−スルホイソフタル酸モノナトリウム塩など）、ジフェニルジカルボン酸（４，４’−ジフェニルジカルボン酸など）、ナフタレンジカルボン酸（２，６−ナフタレンジカルボン酸など）など］、オキシ安息香酸（３−又は４−ヒドロキシ安息香酸など）、オキシナフトエ酸（６−ヒドロキシ−２−ナフトエ酸、６−ヒドロキシ−１−ナフトエ酸など）、４−カルボキシ−４′−ヒドロキシビフェニルなど]などが挙げられる。なお、ポリエステル系樹脂は、溶融成形性などを損なわない限り、直鎖状のみならず分岐鎖状であってもよく、架橋されていてもよい。ポリエステル系樹脂は、液晶ポリエステルであってもよい。さらに、ポリエステル系樹脂には、アミノ基含有単量体（例えば、３−又は４−アミノフェノール、３−又は４−アミノ安息香酸、テトラメチレンジアミン、ヘキサメチレンジアミン、ノナメチレンジアミン、ｍ−キシリレンジアミンなど）で変性された（液晶）ポリエステルアミド系樹脂も含まれる。
【００３５】
ポリエステル系樹脂は、慣用の方法、例えば、エステル交換、直接エステル化法などにより製造できる。ポリエステル系樹脂の固有粘度は、例えば、０．４〜２．０、好ましくは０．５〜１．８、さらに好ましくは０．６〜１．５程度であってもよい。
【００３６】
（ポリアミド系樹脂）
ポリアミドには、ジアミンとジカルボン酸とから誘導されるポリアミド；アミノカルボン酸、必要に応じてジアミン及び／又はジカルボン酸を併用して得られるポリアミド；ラクタム、必要に応じてジアミン及び／又はジカルボン酸との併用により誘導されたポリアミドが含まれる。ポリアミドには、コポリアミドも含まれる。ジアミン、ジカルボン酸、アミノカルボン酸、ラクタムは、それぞれ単独で又は２種以上組み合わせて使用できる。
【００３７】
ジアミンとしては、例えば、テトラメチレンジアミン、ヘキサメチレンジアミンなどのＣ３−１０脂肪族ジアミン、ビス（４−アミノシクロヘキシル）メタン、ビス（４−アミノ−３−メチルシクロヘキシル）メタンなどの脂環族ジアミン（アルキル基などの置換基を有していてもよいビス（アミノＣ５−８シクロアルキル）Ｃ１−４アルカンなど）が挙げられる。必要であれば、フェニレンジアミン、メタキシリレンジアミンなどの芳香族ジアミンを併用してもよい。ジカルボン酸としては、例えば、アジピン酸、スベリン酸、セバシン酸、ドデカン二酸などのＣ４−２０脂肪族ジカルボン酸（Ｃ６−１６アルカンジカルボン酸など）；二量体化脂肪酸（ダイマー酸）；シクロヘキサン−１，４−ジカルボン酸やシクロヘキサン−１，３−ジカルボン酸などの脂環式ジカルボン酸；フタル酸、無水フタル酸、イソフタル酸やテレフタル酸、ナフタレンカルボン酸などの芳香族ジカルボン酸などが挙げられる。アミノカルボン酸としては、例えば、アミノヘプタン酸、アミノノナン酸、アミノウンデカン酸などのＣ４−２０アミノカルボン酸が例示される。ラクタムとしては、例えば、カプロラクタム、ドデカラクタムなどのＣ４−２０ラクタムが挙げられる。
【００３８】
ポリアミド系樹脂としては、ポリアミド４６、ポリアミド６、ポリアミド６６、ポリアミド６１０、ポリアミド６１２、ポリアミド１１、ポリアミド１２などの脂肪族ポリアミド；ビス（アミノシクロヘキシル）Ｃ１−３アルカン類などの脂環族ジアミンとＣ８−１４アルカンジカルボン酸などの脂肪族ジカルボン酸とから得られる脂環族ポリアミド；芳香族ジカルボン酸（例えば、テレフタル酸及び／又はイソフタル酸）と脂肪族ジアミン（例えば、ヘキサメチレンジアミン、ノナメチレンジアミンなど）とから得られるポリアミド；芳香族及び脂肪族ジカルボン酸（例えば、テレフタル酸とアジピン酸）と脂肪族ジアミン（例えば、ヘキサメチレンジアミン）とから得られるポリアミドなどが挙げられる。ポリアミド系樹脂は、単独で又は２種以上組み合わせて使用できる。
【００３９】
これらのポリアミド系樹脂のうち、非芳香族又は脂肪族ポリアミド（ポリアミド４６、ポリアミド６、ポリアミド６６、ポリアミド６１０、ポリアミド６１２、ポリアミド１１、ポリアミド１２など）、半芳香族ポリアミド（ポリアミドＭＸＤ６、ポリアミド９Ｔなど）、半芳香族共重合ポリアミド（ポリアミド６Ｔ／６、ポリアミド６Ｔ／６６、ポリアミド６Ｔ／１１、ポリアミド６Ｔ／１２、ポリアミド６Ｉ／６、ポリアミド６Ｉ／６６、ポリアミド６Ｔ／６Ｉ、ポリアミド６Ｔ／６Ｉ／６、ポリアミド６Ｔ／６Ｉ／６６、ポリアミド６Ｔ／Ｍ５Ｔなど）などが好ましい。
【００４０】
（ポリカーボネート系樹脂）
ポリカーボネート系樹脂には、ジヒドロキシ化合物（脂環式ジオールやビスフェノール化合物など）と、ホスゲン又はジフェニルカーボネートなどの炭酸エステルとの反応により得られる重合体が含まれる。ビスフェノール化合物としては、ビス（４−ヒドロキシフェニル）メタン、２，２−ビス（４−ヒドロキシフェニル）プロパンなどのビス（ヒドロキシアリール）Ｃ１−１０アルカン；１，１−ビス（４−ヒドロキシフェニル）シクロヘキサンなどのビス（ヒドロキシアリール）Ｃ４−１０シクロアルカン；４，４′−ジヒドロキシジフェニルエーテル；４，４′−ジヒドロキシジフェニルスルホン；４，４′−ジヒドロキシジフェニルスルフィド；４，４′−ジヒドロキシジフェニルケトンなどが挙げられる。
【００４１】
好ましいポリカーボネート系樹脂には、ビスフェノールＡ型ポリカーボネートが含まれる。
【００４２】
（ポリフェニレンオキシド系樹脂）
ポリフェニレンオキシド系樹脂（ポリフェニレンエーテル系樹脂）には、単独重合体及び共重合体が含まれる。単独重合体としては、ポリ（２，６−ジメチル−１，４−フェニレン）オキシド、ポリ（２，５−ジメチル−１，４−フェニレン）オキシド、ポリ（２，５−ジエチル−１，４−フェニレン）オキシド等のポリ（モノ、ジ又はトリＣ１−６アルキル−フェニレン）オキシド、ポリ（モノ又はジＣ６−２０アリール−フェニレン）オキシド、ポリ（モノＣ１−６アルキル−モノＣ６−２０アリール−フェニレン）オキシドなどが挙げられる。
【００４３】
ポリフェニレンオキシドの共重合体としては、前記単独重合体のモノマーユニットを２種以上有する共重合体（例えば、２，６−ジメチル−１，４−フェニレンオキシド単位と、２，３，６−トリメチル−１，４−フェニレンオキシド単位とを有するランダム共重合体など）、ベンゼンホルムアルデヒド樹脂（フェノール樹脂など）やアルキルベンゼンホルムアルデヒド樹脂に、クレゾールなどのアルキルフェノールを反応させて得られるアルキルフェノール変性ベンゼンホルムアルデヒド樹脂ブロックと、主体構造としてのポリフェニレンオキシドブロックとで構成された変性ポリフェニレンオキシド共重合体、ポリフェニレンオキシド又はその共重合体にスチレン系重合体及び／又は不飽和カルボン酸又は無水物（（メタ）アクリル酸、無水マレイン酸など）がグラフトしている変性グラフト共重合体などが挙げられる。
【００４４】
（ポリフェニレンスルフィド系樹脂）
ポリフェニレンスルフィド系樹脂（ポリフェニレンチオエーテル系樹脂）としては、フェニレンスルフィド骨格−(Ａｒ−Ｓ)−［式中、Ａｒはフェニレン基を示す］を有する単独重合体及び共重合体が含まれる。フェニレン基（−Ａｒ−）としては、例えば、ｐ−、ｍ−又はｏ−フェニレン基の他、置換フェニレン基（例えば、Ｃ１−６アルキル基などの置換基を有するアルキルフェニレン基や、フェニル基などの置換基を有するアリールフェニレン基）、−Ａｒ−Ａ１−Ａｒ−［式中、Ａｒはフェニレン基、Ａ１は直接結合、Ｏ、ＣＯ、又はＳＯ２を示す］などであってもよい。ポリフェニレンスルフィド系樹脂は、このようなフェニレン基で構成されるフェニレンスルフィド単位のうち、同一の繰返し単位を用いたホモポリマーであってもよく、異種の繰返し単位を含むコポリマーであってもよい。
【００４５】
ホモポリマーとしては、ｐ−フェニレンスルフィド基を繰返し単位とする実質上線状のポリマーが好ましい。コポリマーは、前記フェニレンスルフィド基の中で相異なる２種以上を組み合わせて使用できる。コポリマーとしては、ｐ−フェニレンスルフィド基を主な繰返し単位とし、ｍ−フェニレンスルフィド基を含む組み合わせが好ましく、ｐ−フェニレンスルフィド基を６０モル％（好ましくは７０モル％）以上含む実質上線状のコポリマーであってもよい。
【００４６】
ポリフェニレンスルフィド系樹脂は、低分子量の線状ポリマーを酸化架橋又は熱架橋したポリマーであってもよく、２官能性モノマーを主体とするモノマーから縮重合によって得られる実質的に線状構造のポリマーであってもよい。また、ポリフェニレンスルフィド樹脂には、３個以上の官能基を有するモノマーを組み合わせて重合した分岐又は架橋ポリフェニレンスルフィド樹脂や、この樹脂を前記の線状ポリマーにブレンドした樹脂組成物も含まれる。
【００４７】
ポリフェニレンスルフィド系樹脂としては、ポリフェニレンスルフィドやポリビフェニレンスルフィド（ＰＢＰＳ）の他、ポリフェニレンスルフィドケトン（ＰＰＳＫ）、ポリビフェニレンスルフィドスルホン（ＰＢＳＳ）等も使用できる。
【００４８】
（スチレン系樹脂）
スチレン系樹脂としては、スチレン系単量体（スチレン、ビニルトルエンなど）の単独又は共重合体；スチレン系単量体とビニル系単量体［（メタ）アクリル系単量体（例えば、（メタ）アクリロニトリル、(メタ)アクリル酸エステル、(メタ)アクリル酸など）、無水マレイン酸などのα，β−モノオレフィン性不飽和カルボン酸又は酸無水物又はエステルなど］との共重合体；スチレン系グラフト共重合体、スチレン系ブロック共重合体などが挙げられる。
【００４９】
好ましいスチレン系樹脂としては、ポリスチレン（ＧＰＰＳ）、スチレン−メタクリル酸メチル共重合体、スチレン−(メタ)アクリル酸共重合体、スチレン−アクリロニトリル共重合体（ＡＳ樹脂）、ゴム成分（ポリブタジエン、アクリルゴム、スチレン−ブタジエン共重合体ゴム、ＥＰＤＭ、ＥＶＡなど）にスチレン系単量体と必要により共重合性単量体（アクリロニトリル、メタクリル酸メチルなど）が重合したグラフト共重合体［耐衝撃性ポリスチレン（ＨＩＰＳ）、ＡＢＳ樹脂、ＭＢＳ樹脂など］、ポリスチレンブロックとジエン又はオレフィンブロックとで構成された共重合体［例えば、スチレン−ブタジエン−スチレン（ＳＢＳ）ブロック共重合体、スチレン−イソプレンブロック共重合体、スチレン−イソプレン−スチレン（ＳＩＳ）ブロック共重合体、水素添加スチレン−ブタジエン−スチレン（ＳＥＢＳ）ブロック共重合体、水素添加スチレン−イソプレン−スチレン（ＳＥＰＳ）ブロック共重合体、エポキシ化ＳＢＳ、エポキシ化ＳＩＳなど］などが挙げられる。
【００５０】
（ビニル系樹脂）
ビニル系樹脂としては、ビニル系単量体（例えば、酢酸ビニルなどのビニルエステル；塩素含有ビニル単量体（例えば、塩化ビニルなど）；ビニルケトン類；ビニルエーテル類；Ｎ−ビニルカルバゾールなどのビニルアミン類など）の単独又は共重合体、あるいは他の共重合可能なモノマーとの共重合体などが含まれる。前記ビニル系樹脂の誘導体（例えば、ポリビニルアルコール、ポリビニルホルマール、ポリビニルブチラールなどのポリビニルアセタール、エチレン−酢酸ビニル共重合体など）も使用できる。
【００５１】
これらの樹脂又は高分子化合物は、単独で又は二種以上組合わせて使用してもよい。
【００５２】
好ましいベース樹脂としては、液晶ポリエステルであってもよいポリエステル系樹脂、スチレン系樹脂、ポリアミド系樹脂、ポリフェニレンオキシド系樹脂などの熱可塑性樹脂（特にポリアミド系樹脂及びポリエステル系樹脂から選択された少なくとも一種の熱可塑性樹脂）が挙げられ、さらに好ましくはポリエステル系樹脂（ＰＢＴ系樹脂、ＰＰＴ系樹脂、ＰＥＴ系樹脂など）などが挙げられる。
【００５３】
ベース樹脂の数平均分子量は、特に制限されず、樹脂の種類や用途に応じて適宜選択され、例えば、５×１０３〜２００×１０４、好ましくは１×１０４〜１５０×１０４、さらに好ましくは１×１０４〜１００×１０４程度の範囲から選択できる。また、ベース樹脂がポリエステル系樹脂の場合、数平均分子量は、例えば、５×１０３〜１００×１０４、好ましくは１×１０４〜７０×１０４、さらに好ましくは１．２×１０４〜３０×１０４程度であってもよい。
【００５４】
［ハロゲン系難燃剤（Ｂ）］
ハロゲン系難燃剤（Ｂ）としては、有機ハロゲン化物が使用できる。有機ハロゲン化物は、通常、塩素、臭素及びヨウ素原子から選択された少なくとも一種を含有している。
【００５５】
ハロゲン系難燃剤としては、例えば、ハロゲン含有アクリル系樹脂［ハロゲン化ポリベンジル（メタ）アクリレート系樹脂、例えば、ポリ（ペンタブロモベンジル（メタ）アクリレート）などの臭素化ポリベンジル（メタ）アクリレート、ポリ（ペンタクロロベンジル（メタ）アクリレート）などのハロゲン化ベンジル（メタ）アクリレートの単独又は共重合体など］、ハロゲン含有スチレン系樹脂［例えば、スチレン系樹脂（スチレンの単独又は共重合体）をハロゲン化処理（例えば、塩素、臭素、塩化臭素処理など）して得られるスチレン系樹脂のハロゲン化物（臭素化ポリスチレン、塩素化ポリスチレンなど）、ハロゲン化スチレン系単量体の単独又は共重合体など］、ハロゲン含有ポリカーボネート系樹脂（臭素化ポリカーボネート、塩素化ポリカーボネートなどハロゲン化ポリカーボネートなど）、ハロゲン含有エポキシ化合物（臭素化エポキシ樹脂、塩素化エポキシ樹脂などのハロゲン化エポキシ樹脂；臭素化フェノキシ樹脂などのハロゲン化フェノキシ樹脂など）、ハロゲン化ポリアリールエーテル化合物［例えば、オクタ乃至デカブロモジフェニルエーテル、オクタ乃至デカクロロジフェニルエーテルなどのビス（ハロゲン化アリール）エーテル（例えば、ビス（ハロゲン化フェニル）エーテルなど）；臭素化ポリフェニレンエーテルなどのハロゲン含有ポリフェニレンオキシド系樹脂など］、ハロゲン化芳香族イミド化合物［例えば、アルキレンビス臭素化フタルイミド（例えば、エチレンビス臭素化フタルイミドなどのＣ２−６アルキレンビス臭素化フタルイミドなど）などの臭素化芳香族イミド化合物（例えば、ビスイミド化合物など）など］、ハロゲン化ビスアリール化合物［例えば、臭素化ジフェニルなどのビス（ハロゲン化Ｃ６−１０アリール）；臭素化ジフェニルメタンなどのビス（ハロゲン化Ｃ６−１０アリール）Ｃ１−４アルカン；臭素化ビスフェノールＡなどのハロゲン化ビスフェノール類又はその誘導体（ハロゲン化ビスフェノール類のエチレンオキシド付加体を重合した臭素化ポリエステルなど）など］、ハロゲン化脂環族炭化水素（架橋環式飽和又は不飽和ハロゲン化脂環族炭化水素、例えば、ドデカクロロペンタシクロオクタデカ−７，１５−ジエンなどのハロゲン化ポリシクロアルカジエンなど）、ハロゲン化トリ（アリールオキシ）トリアジン化合物［例えば、臭素化トリフェノキシトリアジンなどの臭素化トリ（アリールオキシ）トリアジン化合物など］などが挙げられる。ハロゲン系難燃剤は、単独で又は二種以上組み合わせて使用できる。
【００５６】
ハロゲン系難燃剤としては、塩素原子及び／又は臭素原子を含有する化合物が好ましく、特に臭素原子を含有する有機臭素化物［臭素含有アクリル系樹脂、臭素含有スチレン系樹脂、臭素含有ポリカーボネート系樹脂（例えば、臭素化ビスフェノールＡ型ポリカーボネート樹脂などの臭素化ビスフェノール型ポリカーボネート樹脂）、臭素含有エポキシ化合物（例えば、臭素化ビスフェノール型エポキシ樹脂（臭素化ビスフェノールＡ型エポキシ樹脂など）などの臭素化エポキシ樹脂；臭素化ビスフェノール型フェノキシ樹脂（臭素化ビスフェノールＡ型フェノキシ樹脂など）などの臭素化フェノキシ樹脂など）、臭素化ポリアリールエーテル化合物（オクタブロモジフェニルエーテルなどのビス（臭素化アリール）エーテル化合物など）、臭素化芳香族イミド化合物、臭素化ビスアリール化合物、臭素化トリ（アリールオキシ）トリアジン化合物など］などの臭素原子含有難燃剤］が好ましい。これらの臭素原子含有難燃剤のうち、特に、臭素化ポリベンジル（メタ）アクリレート系樹脂、臭素化スチレン系樹脂［例えば、臭素化ポリスチレンなどのスチレン系樹脂の臭素化物（又はスチレン系樹脂を臭素化処理した臭素化物）、臭素化スチレン系単量体の単独又は共重合体（例えば、ポリ臭素化スチレンなど）など］、臭素化ビスフェノール型ポリカーボネート樹脂、臭素化ビスフェノール型エポキシ樹脂、臭素化ビスフェノール型フェノキシ樹脂およびアルキレンビス臭素化フタルイミド（例えば、エチレンビス臭素化フタルイミドなどのＣ２−６アルキレンビス臭素化フタルイミドなど）、から選択された少なくとも一種などが好ましい。
【００５７】
ハロゲン系難燃剤の割合は、ベース樹脂１００重量部に対して、例えば、１〜３０重量部、好ましくは２〜２５重量部（例えば、２〜２０重量部）、さらに好ましくは３〜２０重量部（例えば、５〜１８重量部）程度である。
【００５８】
［有機・無機酸塩（Ｃ）］
有機・無機酸塩（Ｃ）は、有機ホスフィン酸塩（Ｃ１）および塩基性窒素含有化合物のオキソ酸塩（Ｃ２）（オキソ酸と塩基性窒素含有化合物との塩）から選択された少なくとも１種で構成されている。
【００５９】
（有機ホスフィン酸塩（Ｃ１））
有機ホスフィン酸塩（Ｃ１）としては、例えば、ホスフィン酸に有機基（置換基を有していてもよい炭化水素基など）が置換した有機基置換ホスフィン酸、多価ホスフィン酸（多価有機基で複数のホスフィン酸が連結された多価ホスフィン酸など）などの有機ホスフィン酸の塩［金属、ホウ素、アンモニウム及び塩基性窒素含有化合物から選択された少なくとも一種の塩形成成分との塩（金属塩、ホウ素塩（ボリル化合物など）、アンモニウム塩、アミノ基含有窒素含有化合物との塩など）など］などが使用できる。なお、有機ホスフィン酸塩は、ハロゲン系難燃剤を用いても、樹脂の電気特性を改善することができる。そのため、有機ホスフィン酸塩は電気特性向上剤として機能するようである。有機ホスフィン酸塩において、有機ホスフィン酸は、置換基｛例えば、ヒドロキシル基、不飽和基［例えば、カルボキシル基、アシル基、アルコキシカルボニル基（メトキシカルボニル基など）などの炭素−酸素不飽和結合含有基など］、炭化水素基（例えば、メチル基などのアルキル基など）、アルコキシ基（例えば、メトキシ基など）など｝を有していてもよい。有機ホスフィン酸は、これらの置換基を単独で又は２種以上組み合わせて有していてもよい。
【００６０】
有機ホスフィン酸塩（Ｃ１）において、代表的な有機ホスフィン酸としては、例えば、置換基を有していてもよいモノ又はジアルキルホスフィン酸［ジアルキルホスフィン酸類（ジＣ１−１０アルキルホスフィン酸など）、例えば、ジメチルホスフィン酸、メチルエチルホスフィン酸、ジエチルホスフィン酸、エチルブチルホスフィン酸（エチルｎ―ブチルホスフィン酸、エチルイソブチルホスフィン酸、エチルｔ−ブチルホスフィン酸など）、ジプロピルホスフィン酸（ジｎ−プロピルホスフィン酸、ジイソプロピルホスフィン酸など）、ジブチルホスフィン酸（ジｎ−ブチルホスフィン酸、ジイソブチルホスフィン酸、ジｔ−ブチルホスフィン酸など）、ジオクチルホスフィン酸などのジアルキルホスフィン酸；（ヒドロキシメチル）メチルホスフィン酸、（ヒドロキシエチル）メチルホスフィン酸、ビス（ヒドロキシメチル）ホスフィン酸、ビス（ヒドロキシエチル）ホスフィン酸などのヒドロキシル基含有ジアルキルホスフィン酸；（２−カルボキシエチル）メチルホスフィン酸などのカルボキシル基含有ジアルキルホスフィン酸；（メトキシメチル）メチルホスフィン酸、ビス（メトキシメチル）ホスフィン酸などのアルコキシ基含有ジアルキルホスフィン酸；（２−カルボキシエチル）メチルホスフィン酸、（２−カルボキシプロピル）メチルホスフィン酸、ビス（２−カルボキシエチル）ホスフィン酸、ビス（２−カルボキシプロピル）ホスフィン酸などのカルボキシ基含有ジアルキルホスフィン酸；（２−メトキシカルボニルエチル）メチルホスフィン酸、［２−（β−ヒドロキシエチルカルボニル）エチル］メチルホスフィン酸、（２−メトキシカルボニルプロピル）メチルホスフィン酸、ビス（２−メトキシカルボニルエチル）ホスフィン酸、ビス（２−メトキシカルボニルプロピル）ホスフィン酸などのアルコキシカルボニル基含有ジアルキルホスフィン酸など］、置換基を有していてもよいモノ又はジシクロアルキルホスフィン酸［例えば、モノシクロアルキルホスフィン酸（例えば、シクロヘキシルメチルホスフィン酸などのシクロアルキルアルキルホスフィン酸）、ジシクロアルキルホスフィン酸（例えば、ジシクロヘキシルホスフィン酸など）などのモノ又はジシクロアルキルホスフィン酸（モノ又はジＣ５−１０シクロアルキルホスフィン酸など）など］、置換基を有していてもよいモノ又はジアリールホスフィン酸［例えば、フェニルホスフィン酸などのＣ６−１０アリールホスフィン酸；ジフェニルホスフィン酸などのジＣ６−１０アリールホスフィン酸；アルキルアリールホスフィン酸（メチルフェニルホスフィン酸などのＣ１−４アルキル−Ｃ６−１０アリール−ホスフィン酸など）などのモノ又はジアリールホスフィン酸］、置換基を有していてもよいアルキレンホスフィン酸（例えば、１−ヒドロキシホスホラン１−オキシド、１−ヒドロキシ−３−メチルホスホスホラン１−オキシド、２−カルボキシ−１−ヒドロキシ−１Ｈ−ホスホラン１−オキシドなどのＣ３−８アルキレンホスフィン酸など）、置換基を有していてもよいアルケニレンホスフィン酸（例えば、１−ヒドロキシ−２，３−ジヒドロ−１Ｈ−ホスホール１−オキシド、１−ヒドロキシ−２，５−ジヒドロ−１Ｈ−ホ���ホール１−オキシド、１−ヒドロキシ−３−メチル−２，５−ジヒドロ−１Ｈ−ホスホール１−オキシドなどのシクロＣ３−８アルケニレンホスフィン酸など）、置換基を有していてもよい（ビ）シクロアルキレンホスフィン酸（例えば、１，３−シクロブチレンホスフィン酸、１，３−シクロペンチレンホスフィン酸、１，４−シクロオクチレンホスフィン酸、１，５−シクロオクチレンホスフィン酸などの（ビ）Ｃ４−１０シクロアルキレンホスフィン酸など）、置換基を有していてもよいビシクロアルケニレンホスフィン酸、複数のホスフィン酸（又は有機ホスフィン酸）が多価有機基で連結された多価ホスフィン酸｛例えば、置換基を有していてもよいアルカンビスホスフィン酸［エタン−１，２−ビス（ホスフィン酸）などのＣ１−１０アルカンビス（ホスフィン酸）など］、置換基を有していてもよいアルカンビス（アルキルホスフィン酸）［エタン−１，２−ビス（メチルホスフィン酸）などのＣ１−１０アルカンビス（Ｃ１−６アルキルホスフィン酸）など］など｝などが挙げられる。
【００６１】
有機ホスフィン酸塩を形成する金属としては、周期表第１族金属（アルカリ金属）（リチウム、カリウム、ナトリウムなど）、周期表第２族金属（アルカリ土類金属）（マグネシウム、カルシウム、バリウムなど）、周期表第４族金属（チタン、ジルコニウムなど）、遷移金属（マンガンなどの周期表第７族金属；鉄などの周期表第８族金属；コバルトなどの周期表第９族金属；ニッケルなどの周期表第１０族金属；銅などの周期表第１１族金属など）、亜鉛などの周期表第１２族金属、アルミニウムなどの周期表第１３族金属、スズなどの周期表第１４族金属、アンチモンなどの周期表第１５族金属などが挙げられる。これらの金属は、単独で又は二種以上組み合わせて使用できる。なお、金属塩は、含水塩、例えば、含水マグネシウム塩、含水カルシウム塩、含水アルミニウム塩、含水亜鉛塩などであってもよい。また、金属塩には、金属が部分的に酸化された塩（例えば、チタニル塩、ジルコニル塩など）も含まれる。また、塩を形成する塩基性窒素含有化合物としては、例えば、アミノ基を有する窒素含有化合物［アミノトリアジン化合物（メラミン、グアナミン、ベンゾグアナミン及び／又はその縮合物（メラム、メレム、メロンなどのメラミン縮合物など）など）、グアニジン化合物（グアニジンなど）など］、尿素化合物（尿素など）などが挙げられる。塩基性窒素含有化合物は、単独で又は二種以上組み合わせて使用できる。これらの塩形成成分は、単独で又は二種以上組合せて塩を形成していてもよい。例えば、有機ホスフィン酸塩には、有機ホスフィン酸と複数種の塩形成成分との複塩、例えば、メラミン・メラム・メレム複塩、メラミン・メラム・メレム・メロン複塩なども含まれる。
【００６２】
これらの塩を形成する金属および窒素含有化合物のうち、周期表第１族金属、第２族金属、第４族金属、第７族金属、第８族金属、第１０族金属、第１１族金属、第１２族金属、第１３族金属、第１４族金属、第１５族金属及びアミノトリアジン化合物（メラミン、メラミン縮合物など）が好ましい。
【００６３】
なお、前記有機ホスフィン酸塩において、置換基として酸基（カルボキシ基など）を有する有機ホスフィン酸の酸基の一部又は全てが塩（前記例示の塩、例えば、ホスフィン酸と同一の金属や窒素含有化合物などの塩）を形成していてもよい（例えば、カルボキシレート化していてもよい）。
【００６４】
好ましい有機ホスフィン酸塩としては、置換基を有していてもよい脂肪族ホスフィン酸塩及び／又は置換基を有していてもよい脂環族ホスフィン酸塩、例えば、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、置換基を有していてもよい（ビ）シクロアルキレンホスフィン酸、及び置換基を有していてもよいアルカンビス（アルキルホスフィン酸）から選択された有機ホスフィン酸と、周期表第１族金属、第２族金属、第４族金属、第７族金属、第８族金属、第１０族金属、第１１族金属、第１２族金属、第１３族金属、第１４族金属、第１５族金属及びアミノトリアジン化合物から選択された少なくとも一種との塩｛例えば、置換基を有していてもよいジアルキルホスフィン酸塩［ジメチルホスフィン酸Ｃａ塩、メチルエチルホスフィン酸Ｃａ塩、ジエチルホスフィン酸Ｃａ塩、エチルブチルホスフィン酸Ｃａ塩、ジブチルホスフィン酸Ｃａ塩、（２−カルボキシエチル）メチルホスフィン酸Ｃａ塩、（２−カルボキシプロピル）メチルホスフィン酸Ｃａ塩、ビス（２−カルボキシエチル）ホスフィン酸Ｃａ塩、ビス（２−カルボキシプロピル）ホスフィン酸及びこれらのカルシウム塩に対応するＭｇ塩などのアルカリ土類金属塩；ジメチルホスフィン酸Ａｌ塩、メチルエチルホスフィン酸Ａｌ塩、ジエチルホスフィン酸Ａｌ塩、エチルブチルホスフィン酸Ａｌ塩、ジブチルホスフィン酸Ａｌ塩、（２−カルボキシエチル）メチルホスフィン酸Ａｌ塩、（２−カルボキシプロピル）メチルホスフィン酸Ａｌ塩、ビス（２−カルボキシエチル）ホスフィン酸Ａｌ塩、ビス（２−カルボキシプロピル）ホスフィン酸Ａｌ塩などのアルミニウム塩；メチルエチルホスフィン酸Ｔｉ塩、ジエチルホスフィン酸Ｔｉ塩、エチルブチルホスフィン酸Ｔｉ塩、ジブチルホスフィン酸Ｔｉ塩及びこれらの塩に対応するチタニル塩などのチタン塩；ジエチルホスフィン酸Ｚｎ塩、エチルブチルホスフィン酸Ｚｎ塩、ジブチルホスフィン酸Ｚｎ塩、メチルエチルホスフィン酸Ｚｎ塩、（２−カルボキシエチル）メチルホスフィン酸Ｚｎ塩などの亜鉛塩など］、アミノトリアジン化合物の塩（ジメチルホスフィン酸メラミン塩、メチルエチルホスフィン酸メラミン塩、ジエチルホスフィン酸メラミン塩、エチルブチルホスフィン酸メラミン塩、ジブチルホスフィン酸メラミン塩、これらのメラミン塩に対応するメラミン・メラム・メレム複塩などのアミノトリアジン化合物との塩など）など］、置換基を有していてもよいアルキレンホスフィン酸塩［例えば、１−ヒドロキシホスホラン１−オキシドのアルカリ土類金属塩（Ｃａ塩、Ｍｇ塩など）、Ａｌ塩、Ｔｉ塩、チタニル塩、Ｚｎ塩などの金属塩；メラミン塩、メラミン・メラム・メレム複塩などのアミノトリアジン塩など］などが挙げられる。
【００６５】
特に好ましい有機ホスフィン酸塩には、置換基を有していてもよいジアルキルホスフィン酸、置換基を有していてもよいジシクロアルキルホスフィン酸、置換基を有していてもよいアルキレンホスフィン酸、置換基を有していてもよいアルケニレンホスフィン酸、及び置換基を有していてもよいアルカンビス（アルキルホスフィン酸）から選択された有機ホスフィン酸と、周期表第２族金属（カルシウムなど）、周期表第１３族金属（アルミニウムなど）、アミノトリアジン化合物（メラミン、メラム、メレム、メロンなど）から選択された少なくとも一種との塩が含まれる。有機ホスフィン酸塩は単独で又は２種以上組みあわせてもよい。
【００６６】
有機ホスフィン酸塩の具体例としては、例えば、特開昭５５−５９７９号公報、特開平８−７３７２０号公報、特開平９−２７８７８４号公報、特開平１１−２３６３９２号公報、特開２００１−２６８６号公報、特開２００４−２３８３７８号公報、特開２００４−２６９５２６号公報、特開２００４−２６９８８４号公報、特開２００４−３４６３２５号公報、特表２００１−５１３７８４号公報、特表２００１−５２５３２７号公報、特表２００１−５２５３２８号公報、特表２００１−５２５３２９号公報、特表２００１−５４０２２４号公報、米国特許４１８０４９５号公報、米国特許４２０８３２１号公報、米国特許４２０８３２２号公報、米国特許６２２９０４４号公報、米国特許６３０３６７４号公報に記載されている化合物が挙げられる。
【００６７】
（塩基性窒素含有化合物のオキソ酸塩（Ｃ２））
オキソ酸塩（Ｃ２）を構成するオキソ酸（前記有機ホスフィン酸以外のオキソ酸）としては、例えば、硝酸、塩素酸（過塩素酸、塩素酸、亜塩素酸、次亜塩素酸など）、リン酸［オルトリン酸、メタリン酸、亜リン酸、次亜リン酸などの非縮合リン酸；ピロリン酸、三リン酸、四リン酸、ポリメタリン酸、無水リン酸（五酸化二リン）などの縮合リン酸（ポリリン酸）など］、有機リン酸（前記リン酸（次亜リン酸以外のリン酸）と、アルカノール、アルキレングリコールなどのアルコール類との部分エステル（例えば、リン酸ジメチルなどのリン酸モノ又はジアルキルなど）、硫酸（ペルオクソ一硫酸、硫酸、亜硫酸などの非縮合硫酸；ペルオクソ二硫酸、ピロ硫酸などの縮合硫酸など）、ホウ酸（オルトホウ酸、メタホウ酸などの非縮合ホウ酸；四ホウ酸、無水ホウ酸などの縮合ホウ酸など）、クロム酸、アンチモン酸、モリブデン酸、タングステン酸などが含まれる。これらのオキソ酸は、単独で又は二種以上組み合わせて使用できる。これらのオキソ酸のうち、縮合リン酸（ピロリン酸、ポリリン酸、ポリメタリン酸など）、硫酸、縮合硫酸（ピロ硫酸など）などが好ましい。
【００６８】
オキソ酸塩（Ｃ２）を構成する塩基性窒素含有化合物（窒素含有化合物）としては、例えば、窒素原子に結合した水素原子（アミノ基（−ＮＨ２）又はイミノ基（−ＮＨ−）の水素原子、すなわち、活性水素原子）を有する窒素含有化合物（鎖状又は環状化合物）、例えば、アンモニア、尿素化合物（尿素など）、グアニジン化合物（ジシアンジアミド、グアニジン、グアニル尿素など）、アミノトリアジン化合物［メラミン、グアナミン、ベンゾグアナミン及び／又はその縮合物（メラム、メレム、メロンなどのメラミン縮合物など）など］などが挙げられる。これらの窒素含有化合物は、単独で又は二種以上組み合わせて使用できる。前記窒素含有化合物のうち、アンモニア、尿素、グアニジン、ジシアンジアミド、メラミン、メラミン縮合物（メラム、メレム、メロンなど）が好ましい。
【００６９】
オキソ酸塩（Ｃ２）は、オキソ酸と塩基窒素含有化合物との反応（および焼成）生成物である限り、重縮合物などであってもよい。オキソ酸と前記窒素含有化合物との重縮合物としては、前記オキソ酸、及び／又はオキソ酸と前記窒素含有化合物との塩と、シアナミド誘導体（−Ｎ＝Ｃ＝Ｎ−又は−Ｎ＝Ｃ（−Ｎ＜）2で表されるユニットを有する化合物、例えば、メラミンなどの前記トリアジン化合物、前記グアニジン化合物など）との重縮合物が挙げられる。このような重縮合物は、例えば、前記オキソ酸と前記シアナミド誘導体とを、必要により結合剤（尿素及び／又はオキソ酸尿素など）の存在下、焼成、縮合することにより得ることができ、アミド結合を有する高分子化合物である場合が多い。このような重縮合物としては、通常、前記オキソ酸として、前記例示のリン酸、有機リン酸の他、前記窒素含有化合物のリン酸塩（ポリリン酸アンモニウム、リン酸尿素など）（特に、有機リン酸及び／又は縮合リン酸）を用いた縮合リン酸アミド（又はポリリン酸アミド）などが使用できる。なお、ポリリン酸アミドでは、前記結合剤として、尿素及び／又はリン酸尿素を用いる場合が多い。前記重縮合物は、単独で又は二種以上組み合わせて使用できる。なお、ポリリン酸アミドについては、例えば、特開平７−１３８４６３号公報を参照できる。このようなポリリン酸アミドは、特公昭５１−３９２７１号公報及び特公昭５３−２１７０号公報などに記載の方法などにより製造できる。ポリリン酸アミドは、例えば、「スミセーフＰＭ」［住友化学工業（株）］、「タイエンＳ」［太平化学産業（株）］などとして市販されている。
【００７０】
好ましいオキソ酸塩としては、例えば、ポリリン酸とアミノトリアジン化合物との塩［例えば、ポリリン酸メラミン、ポリリン酸メラム、ポリリン酸メレムなどのポリリン酸とメラミン及び／又はメラミン縮合物（特にメラミン又はメラミン縮合物）との塩］、硫酸とアミノトリアジン化合物との塩［例えば、硫酸（ジ）メラミン、硫酸（ジ）メラム、硫酸（ジ）メレム、硫酸メラミン・メラム・メレム複塩などの硫酸とメラミン及び／又はメラミン縮合物との塩など］、ピロ硫酸とアミノトリアジン化合物との塩［例えば、ピロ硫酸（ジ）メラミン、ピロ硫酸（ジ）メラム、ピロ硫酸（ジ）メレム、ピロ硫酸メラミン・メラム・メレム複塩などのピロ硫酸とメラミン及び／又はメラミン縮合物との塩］、縮合リン酸アミド（又はポリリン酸アミド）などが挙げられる。
【００７１】
オキソ酸塩において、オキソ酸と前記窒素含有化合物との割合（モル比）は、例えば、オキソ酸／窒素含有化合物＝１／０．５〜１／５、好ましくは１／０．７〜１／４、さらに好ましくは１／０．８〜１／３程度であってもよい。
【００７２】
このようなオキソ酸塩は、ハロゲン系難燃剤を用いても、樹脂の電気特性を改善することができる。そのため、前記オキソ酸塩は電気特性向上剤として機能するようである。
【００７３】
有機・無機酸塩（Ｃ）は、単独で又は２種以上組み合わせてもよい。特に、有機・無機酸塩（Ｃ）は、電気特性をより一層向上するため、有機ホスフィン酸塩（Ｃ１）およびオキソ酸塩（Ｃ２）で構成してもよい。有機ホスフィン酸塩（Ｃ１）とオキソ酸塩（Ｃ２）とを組み合わせる場合、前者／後者（重量比）＝９９／１〜１／９９、好ましくは９５／５〜５／９５、さらに好ましくは９０／１０〜１０／９０程度であってもよい。
【００７４】
有機・無機酸塩（Ｃ）の割合は、ベース樹脂１００重量部に対して、例えば、１〜６０重量部（例えば、２〜５０重量部）、好ましくは３〜４０重量部（例えば、４〜３５重量部）、さらに好ましくは３〜３０重量部（例えば、８〜２５重量部）程度である。また、有機・無機酸塩（Ｃ）の割合は、ハロゲン系難燃剤（Ｂ）１００重量部に対して、例えば、５〜５００重量部、好ましくは１０〜３５０重量部、さらに好ましくは２０〜３００重量部（例えば、３０〜２８０重量部）、特に４０〜２７０重量部程度であってもよく、通常２０〜５００重量部程度であってもよい。
【００７５】
［電気特性向上剤（Ｄ）］
電気特性向上剤（Ｄ）は、ハロゲン系難燃剤（および有機・無機酸塩）との組み合わせにより、ベース樹脂の電気特性を高いレベルで向上するための成分であり、オレフィン系樹脂、フッ素系樹脂および第４族金属化合物から選択された少なくとも１種で構成されている。なお、樹脂状の電気特性向上剤（オレフィン系樹脂、フッ素系樹脂）は、前記ベース樹脂（Ａ）とは異なる樹脂である。
【００７６】
（オレフィン系樹脂）
オレフィン系樹脂としては、例えば、オレフィン系単量体［エチレン、プロピレン、１−ブテン、３−メチル−１−ペンテン、４−メチル−１−ブテン、１−ヘキセン、１−オクテンなどのα−オレフィン（特に、α−Ｃ２−１０オレフィン）；環状オレフィン｛例えば、シクロブテン、シクロペンテン、シクロヘキセンなどのシクロアルケン（Ｃ３−１０シクロアルケンなど）；シクロペンチン、シクロヘキシンなどのＣ３−１０シクロアルキン；架橋環式オレフィン（ノルボルネン、テトラジシクロドデセンなどのポリシクロアルケン、ジシクロペンタジエンなどのジシクロアルカジエンなど）；又はこれらの誘導体（アルキル置換体、アルキリデン置換体、アルコキシ置換体、アシル置換体、カルボキシ置換体など）など｝など］の単独又は共重合体、前記オレフィン系単量体又は重合体と、共重合性単量体［ビニル系単量体、例えば、（メタ）アクリル酸又はその塩（金属塩など）、（メタ）アクリル酸エステル（（メタ）アクリル酸アルキルエステル、（メタ）アクリル酸グリシジルエステルなど）などのアクリル系単量体；酢酸ビニルなどの有機酸ビニルエステル系単量体；フマル酸、（無水）マレイン酸、（無水）イタコン酸、（無水）シトラコン酸、（無水）ナジック酸などのα，β−不飽和ジカルボン酸系単量体；（メタ）アクリロニトリルなどのシアン化ビニル系単量体など］との共重合体（ランダム共重合体、ブロック共重合体、グラフト共重合体など）などが挙げられる。
【００７７】
代表的なオレフィン系樹脂としては、例えば、α−オレフィン系樹脂［例えば、ポリエチレン、ポリプロピレン、プロピレン−エチレン共重合体などのα−Ｃ２−３オレフィンの単独又は共重合体；エチレン−（メタ）アクリル酸共重合体、プロピレン−（メタ）アクリル酸共重合体、エチレン−（メタ）アクリル酸共重合体の金属塩（アイオノマーなど）などのα−Ｃ２−３オレフィン−（メタ）アクリル酸共重合体、α−Ｃ２−３オレフィン−（メタ）アクリル酸エステル共重合体（エチレン−エチルアクリレート共重合体などのα−Ｃ２−３オレフィン−（メタ）アクリル酸アルキルエステル共重合体、エチレン−（メタ）アクリル酸グリシジルエステル共重合体など）などのα−Ｃ２−３オレフィンと共重合性単量体との共重合体など］、変性オレフィン系樹脂［例えば、オレフィン系樹脂（オレフィンの単独又は共重合体）を、酸成分（例えば、α，β−不飽和カルボン酸（（メタ）アクリル酸、マレイン酸、フマル酸、イタコン酸、シトラコン酸、ナジック酸など）及び／又はその酸無水物など）で変性した酸変性オレフィン系樹脂など］、環状オレフィン系樹脂（例えば、環状オレフィンの単独重合体、α−Ｃ２−１０オレフィン−環状オレフィン共重合体など）などが挙げられる。オレフィン系樹脂は、単独で又は２種以上組み合わせて使用できる。
【００７８】
これらのオレフィン系樹脂のうち、α−Ｃ２−３オレフィンの単独又は共重合体（ポリエチレン、ポリプロピレン、エチレン／プロピレン共重合体など、特にポリプロピレン、エチレン／プロピレン共重合体）、α−Ｃ２−３オレフィン−（メタ）アクリル酸共重合体、α−Ｃ２−３オレフィン−（メタ）アクリル酸エステル共重合体［例えば、α−Ｃ２−３オレフィン−（メタ）アクリル酸Ｃ１−４アルキルエステル共重合体（特に、エチレン−アクリル酸エチル共重合体）、α−Ｃ２−３オレフィン−（メタ）アクリル酸グリシジルエステル共重合体（特に、エチレン−（メタ）アクリル酸グリシジルエステル共重合体）など］、酸変性オレフィン系樹脂［例えば、α−Ｃ２−３オレフィンの単独又は共重合体を酸成分で変性したオレフィン系樹脂（特に、無水マレイン酸変性ポリプロピレンなどの酸変性ポリプロピレン）など］などが好ましい。
【００７９】
オレフィン系樹脂の数平均分子量は、特に制限されないが、例えば、３００〜２０×１０５、好ましくは５００〜１０×１０４程度である。
【００８０】
（フッ素系樹脂）
フッ素系樹脂（フッ素含有樹脂）には、フッ素含有単量体の単独又は共重合体、例えば、フッ素含有単量体（テトラフルオロエチレン、クロロトリフルオロエチレン、ビニリデンフルオライド、ヘキサフルオロプロピレン、パーフルオロアルキルビニルエーテルなど）の単独又は共重合体や、前記フッ素含有単量体と他の共重合性単量体（エチレン、プロピレンなどのオレフィン系単量体、（メタ）アクリレートなどのアクリル系単量体など）との共重合体などが含まれる。このようなフッ素系樹脂としては、具体的には、ポリテトラフルオロエチレン、ポリクロロトリフルオロエチレン、ポリビニリデンフルオライドなどの単独重合体；テトラフルオロエチレン−ヘキサフルオロプロピレン共重合体、テトラフルオロエチレン−パーフルオロアルキルビニルエーテル共重合体、エチレン−テトラフルオロエチレン共重合体、エチレン−クロロトリフルオロエチレン共重合体などの共重合体が例示できる。好ましいフッ素系樹脂には、フッ化α−Ｃ２−３オレフィン（特にテトラフルオロエチレン）の単独又は共重合体が含まれる。フッ素系樹脂は、単独で又は二種以上組み合わせて使用できる。
【００８１】
なお、前記フッ素含有樹脂は、粒子状で使用してもよく、平均粒径は、例えば、１０〜５０００μｍ程度、好ましくは１００〜１０００μｍ程度、さらに好ましくは１００〜７００μｍ程度であってもよい。
【００８２】
（周期表第４族金属化合物）
周期表第４族金属化合物は、例えば、チタン、ジルコニウム、ハフニウムなどの金属化合物が含まれ、通常、チタン又はジルコニウム（特に、チタン）化合物である場合が多い。代表的な周期表第４族金属化合物には、チタン化合物［例えば、チタン酸化物又は水酸化物（例えば、二酸化チタンなどの酸化チタン）、ハロゲン化チタン（フッ化チタンなど）、チタンのオキソ酸塩（硫酸チタンなど）、これらの水和物（酸化チタン一又は二水和物など）など］、これらのチタン化合物に対応するジルコニウム化合物（酸化ジルコニウムなど）などが挙げられる。好ましい周期表第４族金属化合物には、酸化チタンが含まれる。これらの周期表第４族金属化合物は単独で又は２種以上組み合わせてもよい。
【００８３】
周期表第４族金属化合物は、粒子状（又は粉粒状）で使用してもよく、粉粒状の周期表第４族金属化合物の平均粒径は、例えば、０．０１〜２０μｍ、好ましくは０．０２〜１０μｍ、さらに好ましくは０．０５〜５μｍ程度であってもよい。
【００８４】
電気特性向上剤（Ｄ）は、単独で又は２種以上組み合わせてもよい。好ましい態様では、電気特性向上剤（Ｄ）は、オレフィン系樹脂及び／又は周期表第４族金属化合物（特にオレフィン系樹脂）で少なくとも構成してもよい。特に、有機・無機酸塩（Ｃ）が有機ホスフィン酸塩であるとき、電気特性向上剤（Ｄ）は、少なくともオレフィン系樹脂及び／又は周期表第４族金属化合物で構成する場合が多い。
【００８５】
電気特性向上剤（Ｄ）の割合は、ベース樹脂１００重量部に対して、例えば、０．５〜３０重量部（例えば、１〜２５重量部）、好ましくは２〜２０重量部（例えば、３〜１８重量部）、さらに好ましくは３〜１５重量部程度であってもよい。また、電気特性向上剤（Ｄ）の割合は、ハロゲン系難燃剤１００重量部に対して、例えば、３〜３００重量部、好ましくは５〜２００重量部、さらに好ましくは１０〜１５０重量部（例えば、１５〜１３０重量部）程度であってもよく、通常３０〜１８０重量部（例えば、４０〜１６０重量部、好ましくは５０〜１４０重量部）程度であってもよい。
【００８６】
［電気特性向上助剤（Ｅ）］
本発明の樹脂組成物は、さらに電気特性向上助剤を含んでいてもよい。電気特性向上助剤（Ｅ）としては、前記成分（Ｂ）〜（Ｄ）のいずれでもない化合物であって電気特性を向上するための助剤として作用する化合物、例えば、窒素含有化合物［アミノトリアジン化合物（メラミン；グアナミン；メラム、メレムなどのメラミン縮合物など）、アミノトリアジン化合物の塩（前記アミノトリアジン化合物の有機酸又は無機酸塩、例えば、メラミンシアヌレートなどのシアヌール酸塩など）など］、無機酸金属化合物｛例えば、無機酸金属塩［例えば、（含水）ケイ酸金属塩（タルク、カオリン、シリカ、ケイソウ土、クレー、ウォラストナイトなど）、（含水）ホウ酸金属塩（例えば、（含水）ホウ酸亜鉛、（含水）ホウ酸カルシウム、（含水）ホウ酸アルミニウムなど）、（含水）スズ酸金属塩（例えば、（含水）スズ酸亜鉛など）、硫酸金属塩（硫酸カルシウム、硫酸マグネシウム、硫酸バリウムなど）など］、金属酸化物（酸化マグネシウム、酸化鉄、酸化亜鉛、アルミナなど）、金属水酸化物（水酸化アルミニウム、水酸化マグネシウム、水酸化ジルコニウム、アルミナ水和物（ベーマイト）など）、金属硫化物（硫化亜鉛、硫化モリブデン、硫化タングステンなど）、アルカリ土類金属化合物（例えば、アルカリ土類金属塩（例えば、炭酸カルシウム、リン酸水素カルシウムなどのアルカリ土類金属炭酸塩）など）など］などが挙げられる。これらのうち、好ましい電気特性向上助剤には、アミノトリアジン化合物の有機酸塩（特にシアヌル酸塩）、ケイ酸金属塩、ホウ酸金属塩、アルカリ土類金属化合物などが含まれる。これらの電気特性向上助剤は、単独で又は二種以上組み合わせて使用できる。
【００８７】
電気特性向上助剤（Ｅ）の割合は、ベース樹脂１００重量部に対して、例えば、０〜３０重量部、好ましくは０．５〜２０重量部、さらに好ましくは１〜１５重量部（例えば、１．５〜１０重量部）程度であってもよい。
【００８８】
［難燃助剤（Ｆ）］
本発明の樹脂組成物は、さらに難燃助剤（Ｆ）を含んでいてもよい。難燃助剤（Ｆ）としては、芳香族化合物（フェノール系樹脂、アニリン系樹脂、ポリフェニレンオキシド系樹脂、芳香族エポキシ樹脂（ビスフェノール型エポキシ樹脂、ノボラック型エポキシ樹脂など）、フェノキシ樹脂、ポリフェニレンスルフィド系樹脂、ポリカーボネート系樹脂、ポリアリレート樹脂、芳香族ポリアミド系樹脂、芳香族ポリエステル系樹脂（例えば、液晶性であってもよい芳香族ポリエステル系樹脂）、芳香族ポリエステルアミド系樹脂（例えば、液晶性であってもよい芳香族ポリエステルアミド系樹脂）などの芳香族樹脂）、リン含有化合物（有機ホスフィン酸などの前記有機・無機酸塩（Ｃ）の範疇に属さないリン含有化合物）、アンチモン含有化合物、モリブデン含有化合物（酸化モリブデンなど）、タングステン含有化合物（酸化タングステンなど）、ビスマス含有化合物（酸化ビスマスなど）、スズ含有化合物（酸化スズなど）、鉄含有化合物（酸化鉄など）、銅含有化合物（酸化銅など）、ケイ素含有化合物［（ポリ）オルガノシロキサン（ポリジメチルシロキサン、ポリメチルフェニルシロキサンなどのシリコーン樹脂、シリコーンオイル、ポリシルセスキオキサンなど）、層状ケイ酸塩（モンモリロナイトなどのスメクタイト系層状ケイ酸塩、Ｌｉ型フッ素テニオライト、Ｎａ型フッ素テニオライト、Ｌｉ型四ケイ素フッ素雲母、Ｎａ型四ケイ素フッ素雲母などの膨潤性合成フッ素雲母、バーミュライト、ハロイサイトなど）など］、イオウ含有化合物（有機スルホン酸化合物、パーフルオロアルカンスルホン酸の金属塩、スルファミン酸化合物又はその塩など）などが例示できる。これらの難燃助剤は、単独で又は二種以上組み合わせて使用できる。
【００８９】
リン含有化合物としては、（縮合）リン酸エステル［例えば、レゾルシノールビス（ジフェニルホスフェート）、ハイドキノンビス（ジフェニルホスフェート）、ビフェニルビス（ジフェニルホスフェート）、ビスフェノール−Ａ（ジフェニルホスフェート）、レゾルシノールビス（ジ−２，６−キシリルホスフェート）、ハイドキノンビス（ジ−２，６−キシリルホスフェート）、ビフェニルビス（ジ−２，６−キシリルホスフェート）、ビスフェノール−Ａビス（ジ−２，６−キシリルホスフェート）、ペンタエリスリトールジフェニルホスフェート、ペンタエリスリトールジ−２，６−キシリルホスフェート、２，６，７−トリオキサ−１−ホスファビシクロ［２．２．２］オクタン−４−メタノール−１−オキシド、及び米国特許４１５４７７５号公報及び米国特許４８０１６２５号に記載のリン酸エステル化合物など］、（縮合）リン酸エステルアミド［例えば、１，４−ピペラジンジイルテトラフェニルホスフェート、１，４−ピペラジンジイルテトラ−２，６−キシリルホスフェート、Ｎ，Ｎ'−ビス（ネオペンチレンジオキシホスフィニル）ピペラジン、及び特開平１０−１７５９８５号公報、特開２００１−１３９８２３号公報及び特開２００１−３５４６８９号公報記載のリン酸エステルアミド（ホスホルアミドなど）など］、ホスホニトリル化合物［例えば、アリールオキシホスファゼン（フェノキシホスファゼン、トリルオキシホスファゼン、キシリルオキシホスファゼン、フェノキシトリルオキシホスファゼン、フェノキシキシリルホスファゼンなど）などの環状及び／又は鎖状のホスファゼン化合物、それらの架橋ホスファゼン化合物（例えば、ビスフェノール類残基で架橋されたフェノキシホスファゼンなど）、及びＷＯ９９／１９３８３号公報、ＷＯ００／９５１８号公報、ＷＯ０２／９８８８６号公報及びＷＯ０４／２４８４４号公報に記載のホスファゼン化合物など］、有機（亜）ホスホン酸化合物［例えば、有機ホスホン酸エステル、有機（亜）ホスホン酸金属塩（Ｌｉ、Ｎａ、Ｋ、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎなどの金属塩）、有機（亜）ホスホン酸の塩基性窒素化合物塩（メラミン塩、グアナミン塩、ベンゾグアナミン塩及び／又はそれらの縮合物塩（メラム、メレム、メロンなどのメラミン縮合物など）など）、及び無機リン化合物［例えば、赤燐、（亜）リン酸金属塩（亜リンカルシウム、次亜リン酸カルシウム、亜リン酸アルミニウム、リン酸・亜リン酸アルミニウム複塩、リン酸ホウ素など）、次亜リン酸金属塩（次亜リン酸カルシウム、次亜リン酸アルミニウムなど）など］などが挙げられる。特に、好ましい有機（亜）ホスホン酸化合物はリン含有化合物である。
【００９０】
有機（亜）ホスホン酸化合物の具体例としては、例えば、メチルホスホン酸、エチルホスホン酸、ｎ−プロピルホスホン酸、イソプロピルホスホン酸、ｎ−ブチルホスホン酸、イソブチルホスホン酸、オクチルホスホン酸、ヒドロキシアルキルホスホン酸（ヒドロキシメチルホスホン酸、ヒドロキシエチルホスホン酸、ヒドロキシプロピルホスホン酸など）、アルコキシアルキルホスホン酸（メトキシメチルホスホン酸、エトキシエチルホスホン酸など）、カルボキシアルキルホスホン酸（カルボキシメチルホスホン酸、２−カルボキシエチルホスホン酸など）、メチル亜ホスホン酸、エチル亜ホスホン酸、ｎ−プロピル亜ホスホン酸、イソプロピル亜ホスホン酸、ｎ−ブチル亜ホスホン酸、イソブチル亜ホスホン酸、オクチル亜ホスホン酸などの置換基を有していてもよいアルキル（亜）ホスホン酸（Ｃ１−１６アルキル（亜）ホスホン酸など）；エタン−１，２−ジホスホン酸、ヒドロキシエタンジホスホン酸などの置換基を有していてもよいアルキレンジホスホン酸（Ｃ２−６アルキレンジホスホン酸など）；１−ヒドロキシエチリデン−１，１−ジホスホン酸などの置換基を有していてもよいアルキリデンジホスホン酸（Ｃ１−４アルキリデンジホスホン酸など）；ニトリロトリス（メチルホスホン酸）などの置換基（ヒドロキシル基など）を有していてもよいニトリロトリス（アルキルホスホン酸）［ニトリロトリス（Ｃ１−４アルキルホスホン酸）など］；オキシジメチルホスホン酸などの置換基（ヒドロキシル基など）を有していてもよいオキシジ（アルキルホスホン酸）［オキシジ（Ｃ１−４アルキルホスホン酸）など］；ポリビニルホスホン酸、ポリアリルホスホン酸などの高分子型ホスホン酸；これらの有機（亜）ホスホン酸のエステル［メチルホスホン酸モノメチルエステル、２−カルボキシエチルホスホン酸エチル、カルボキシメチルホスホン酸トリエチル、カルボキシエチルホスホン酸トリエチルなどの置換基を有していてもよいアルキル（亜）ホスホン酸のモノ又はポリアルキルエステル（Ｃ１−１６アルキル（亜）ホスホン酸のモノ又はジＣ１−１６アルキルエステルなど）；メチルホスホン酸のペンタエリスリトールエステル、メチルホスホン酸の２−エチル−２−ヒドロキシメチル−１，３−プロパンジオールエステル、ヒドロキシエチルポリ（オキシエチル）ホスホン酸エステルなどの置換基を有していてもよいアルキル（亜）ホスホン酸の多価アルコールとのエステルなど］；これらの有機（亜）ホスホン酸の塩［メチル（亜）ホスホン酸Ｃａ塩、エチル（亜）ホスホン酸Ｃａ塩、ｎ−プロピル（亜）ホスホン酸Ｃａ塩、イソプロピル（亜）ホスホン酸Ｃａ塩、ｎ−ブチル（亜）ホスホン酸Ｃａ塩、イソブチル（亜）ホスホン酸Ｃａ塩、オクチル（亜）ホスホン酸Ｃａ塩、メチル（亜）ホスホン酸Ｍｇ塩、エチル（亜）ホスホン酸Ｍｇ塩、ｎ−プロピル（亜）ホスホン酸Ｍｇ塩、イソプロピル（亜）ホスホン酸Ｍｇ塩、ｎ−ブチル（亜）ホスホン酸Ｍｇ塩、イソブチル（亜）ホスホン酸Ｍｇ塩、オクチル（亜）ホスホン酸Ｍｇ塩、１−ヒドロキシエチリデン−１，１−ジホスホン酸Ｃａ塩、ニトリロトリス（メチルホスホン酸）Ｃａ塩、ニトリロトリス（メチルホスホン酸）Ｍｇ塩などのアルカリ土類金属塩；メチル（亜）ホスホン酸Ｔｉ塩、エチル（亜）ホスホン酸Ｔｉ塩、ｎ−プロピル（亜）ホスホン酸Ｔｉ塩、イソプロピル（亜）ホスホン酸Ｔｉ塩、ｎ−ブチル（亜）ホスホン酸Ｔｉ塩、イソブチル（亜）ホスホン酸Ｔｉ塩、オクチル（亜）ホスホン酸Ｔｉ塩、１−ヒドロキシエチリデン−１，１−ジホスホン酸Ｔｉ塩、ニトリロトリス（メチルホスホン酸）Ｔｉ塩及びこれらのＴｉ塩に対応するチタニル塩などのチタン塩（チタニル塩も含む）；メチル（亜）ホスホン酸Ａｌ塩、エチル（亜）ホスホン酸Ａｌ塩、ｎ−プロピル（亜）ホスホン酸Ａｌ塩、イソプロピル（亜）ホスホン酸Ａｌ塩、ｎ−ブチル（亜）ホスホン酸Ａｌ塩、イソブチル（亜）ホスホン酸Ａｌ塩、オクチル（亜）ホスホン酸Ａｌ塩、エタン−１，２−ジホスホン酸Ａｌ塩、カルボキシメチルホスホン酸Ａｌ塩、２−カルボキシエチルホスホン酸Ａｌ塩、メチルホスホン酸モノメチルエステルのＡｌ塩、１−ヒドロキシエチリデン−１，１−ジホスホン酸Ａｌ塩、ニトリロトリス（メチルホスホン酸）Ａｌ塩などのアルミニウム塩；メチル（亜）ホスホン酸Ｚｎ塩、エチル（亜）ホスホン酸Ｚｎ塩、ｎ−プロピル（亜）ホスホン酸Ｚｎ塩、イソプロピル（亜）ホスホン酸Ｚｎ塩、ｎ−ブチル（亜）ホスホン酸Ｚｎ塩、イソブチル（亜）ホスホン酸Ｚｎ塩、オクチル（亜）ホスホン酸Ｚｎ塩、１−ヒドロキシエチリデン−１，１−ジホスホン酸Ｚｎ塩、ニトリロトリス（メチルホスホン酸）Ｚｎ塩などの亜鉛塩などの有機（亜）ホスホン酸金属塩；メチル（亜）ホスホン酸メラミン塩、エチル（亜）ホスホン酸メラミン塩、ｎ−プロピル（亜）ホスホン酸メラミン塩、イソプロピル（亜）ホスホン酸メラミン塩、ｎ−ブチル（亜）ホスホン酸メラミン塩、イソブチル（亜）ホスホン酸メラミン塩、オクチル（亜）ホスホン酸メラミン塩、これらのメラミン塩に対応するメラム塩、メレム塩、メロン塩、メラミン・メラム・メレム複塩、メラミン・メラム・メレム・メロン複塩、１−ヒドロキシエチリデン−１，１−ジホスホン酸モノ乃至テトラメラミン塩、ニトリロトリス（メチルホスホン酸）モノ乃至ヘキサンメラミン塩などのアミノトリアジン化合物（メラミン又はその縮合物など）との塩（有機（亜）ホスホン酸アミノトリアジン塩）など］などが挙げられる。これらのうち、特に、有機（亜）ホスホン酸塩が好ましい。
【００９１】
また、有機（亜）ホスホン酸化合物として、例えば、特開昭４８−５７９８８号公報、特開昭５５−５９７９号公報、特開昭５６−８４７５０号公報、特開昭６３−２２８６６号公報、特開平１−２２６８９１号公報、特開平２−１８０８７５号公報、特開平４−２３４８９３号公報、特開平７−２２４０７８号公報、特開平７−２４７１１２号公報、特開平８−５９６７９号公報、特開平８−２４５６５９号公報、特開平９−２７２７５９号公報、特開２０００−６３８４３号公報、特開２００１−２６８８号公報、特開２００１−６４４３８号公報、特開２００１−６４５２１号公報、特開２００１−９８１６１号公報、特開２００１−９８２７３号公報、特開２００１−１０６９１９号公報、ＷＯ００／１１１０８号公報、ＷＯ０１／５７１３４号公報、米国特許３７８９０９１号公報、米国特許３８４９３６８号公報、米国特許４３９０４７７号公報に記載の化合物も挙げられる。
【００９２】
これらの有機（亜）リン酸化合物又はその塩は単独で又は二種以上組み合わせて使用できる。
【００９３】
好ましい難燃助剤（Ｆ）には、（縮合）リン酸エステル、（縮合）リン酸エステルアミド、（架橋）アリールオキシホスファゼン、（亜）リン酸金属塩、次亜リン酸金属塩、有機（亜）ホスホン酸エステル、有機（亜）ホスホン酸金属塩、有機（亜）ホスホン酸アミノトリアジン塩から選択された少なくとも一種が含まれ、特に好ましい難燃助剤（Ｆ）には、アルキル（亜）ホスホン酸金属塩、（亜）リン酸金属塩及び次亜リン酸金属塩から選択された少なくとも一種が含まれる。
【００９４】
アンチモン含有化合物としては、例えば、酸化アンチモン［三酸化アンチモン（Ｓｂ２Ｏ３など）、五酸化アンチモン（ｘＮａ２Ｏ・Ｓｂ２Ｏ５・ｙＨ２Ｏ（ｘ＝０〜１、ｙ＝０〜４）など）など］、アンチモン酸塩［アンチモン酸金属塩（例えば、アンチモン酸ナトリウムなどのアルカリ金属塩、アンチモン酸マグネシウムなどのアルカリ土類金属塩など）、アンチモン酸アンモニウムなど］などが挙げられる。これらのアンチモン含有化合物は、単独で又は二種以上組み合わせて使用できる。前記アンチモン含有化合物のうち、酸化アンチモン及びアンチモン酸のアルカリ金属塩などが好ましい。
【００９５】
また、アンチモン含有化合物は、必要により、エポキシ化合物、シラン化合物、イソシアネート化合物及び／又はチタネート化合物などの表面処理剤で表面処理して用いてもよい。
【００９６】
なお、アンチモン含有化合物の平均粒子径は、例えば、０．０２〜５μｍ、好ましくは０．１〜３μｍ程度であってもよい。
【００９７】
これらの難燃助剤のうち、特に、芳香族化合物、リン含有化合物およびアンチモン含有化合物から選択された少なくとも一種を用いるのが好ましい。特に、有機・無機酸塩（Ｃ）として、塩基性窒素含有化合物のオキソ酸塩（Ｃ２）を用いる場合に、アンチモン含有化合物を用いると難燃性をさらに向上させることができる。なお、本発明の樹脂組成物は、前記成分（Ｂ）〜（Ｄ）を組み合わせることにより、このような難燃助剤を含有していなくても、高いレベルで確実に難燃性と優れた電気特性とを両立できる。
【００９８】
難燃助剤（Ｆ）の割合は、ベース樹脂（Ａ）１００重量部に対して、例えば、０〜３０重量部（例えば、０．０５〜２０重量部）、好ましくは０．１〜２０重量部（例えば、０．３〜１０重量部）、さらに好ましくは０．５〜５重量部程度である。
【００９９】
（他の添加剤）
本発明の難燃性樹脂組成物は、さらに他の添加剤、例えば、他の難燃剤（窒素系、リン系難燃剤など）、充填剤、安定剤（紫外線吸収剤、耐候（光）安定剤、耐熱安定剤、加工安定剤、リン系安定剤、反応性安定剤など）、帯電防止剤、滑剤、離型剤、結晶化核剤、可塑剤、着色剤（染料、顔料など）、潤滑剤、ドリッピング防止剤などを含有してもよい。これらの他の添加剤は、単独で又は二種以上組み合わせて使用できる。
【０１００】
前記樹脂組成物は、これらの添加剤のうち、特に、充填剤、耐熱安定剤、加工安定剤などを含有してもよい。
【０１０１】
（充填剤）
充填剤としては、慣用の繊維状、板状、粉粒状などの充填剤が挙げられる。繊維状充填剤としては、無機繊維（ガラス繊維、炭素繊維、ボロン繊維、チタン酸カリウム繊維（ウイスカー）等）、有機繊維（アミド繊維など）等が例示できる。板状充填剤としては、ガラスフレーク、マイカ、グラファイト、各種金属箔などが例示できる。粉粒状充填剤としては、金属酸化物（酸化亜鉛、アルミナなど）、硫酸塩（硫酸カルシウム、硫酸マグネシウムなど）、炭酸塩（炭酸カルシウムなど）、ガラス類（ミルドファイバー、ガラスビーズ、ガラスバルーンなど）、硫化物（二硫化モリブデン、二硫化タングステンなど）、炭化物（フッ化黒鉛、炭化ケイ素など）、活性炭、窒化ホウ素などが例示できる。好ましい充填剤には、無機繊維（特にガラス繊維）が含まれる。充填剤は、単独で又は２種以上組みあわせて使用できる。
【０１０２】
充填剤の使用量は、ベース樹脂１００重量部に対して、例えば、０〜１００重量部、好ましくは１〜８０重量部（例えば、５〜７５重量部）、さらに好ましくは１０〜７０重量部（例えば、２０〜６５重量部）程度であってもよい。
【０１０３】
（耐熱安定剤）
耐熱安定剤としては、ヒンダードフェノール系化合物（ヒンダードフェノール系酸化防止剤）［例えば、２，６−ジ−ｔ−ブチル−ｐ−クレゾール、２，２′−メチレンビス（４−メチル−６−ｔ−ブチルフェノール）、２，２′−チオビス（４−メチル−６−ｔ−ブチルフェノール）、４，４′−チオビス（６−ｔ−ブチル−ｍ−クレゾール）、トリエチレングリコール−ビス−（３−（３−ｔ−ブチル−５−メチル−４−ヒドロキシフェニル）プロピオネート）、ペンタエリスリトール−テトラキス（３−（３，５−ジ−ｔ−ブチル−４−ヒドロキシフェニル）プロピオネート）などの分岐Ｃ３−６アルキルフェノール類など］、リン系化合物（リン系酸化防止剤）［ホスファイト類（ビス（２，４−ジ−ｔ−ブチルフェニル）ペンタエリスリトールジホスファイトなどのビス（Ｃ１−９アルキル−アリール）ペンタエリスリトールジホスファイトなど）、ホスフォナイト類（テトラキス（２，４−ジ−ｔ−ブチルフェニル）−４，４′−ビフェニレンジホスフォナイトなど）など］、イオウ系化合物（イオウ系酸化防止剤）［ジラウリルチオジプロピオネートなど］、アミン系酸化防止剤（アミン系酸化防止剤）［例えば、ナフチルアミン、フェニルナフチルアミン、１，４−フェニレンジアミン、ビス（２，２，６，６−テトラメチル−４−ピペリジル）セバケート、ビス（１，２，２，６，６−ペンタメチル−４−ピペリジル）セバケートなどのヒンダードアミン類など］、ヒドロキノン系化合物（ヒドロキノン系酸化防止剤）［例えば、２，５−ジ−ｔ−ブチルヒドロキノンなど］、キノリン系化合物（キノリン系酸化防止剤）［例えば、６−エトキシ−２，２，４−トリメチル−１，２−ジヒドロキノリンなど］などの慣用の酸化防止剤；アルカリ又はアルカリ土類金属化合物［例えば、リン酸水素アルカリ又はアルカリ土類金属塩（例えば、リン酸二水素マグネシウム、リン酸二水素カルシウム、リン酸一水素カルシウム（第二リン酸カルシウム，ＣａＨＰＯ4）、リン酸二水素バリウム、リン酸一水素バリウムなどのリン酸水素（又は一水素又は二水素）アルカリ土類金属塩など）］；無機金属又は鉱物系安定剤（ハイドロタルサイト、ゼオライトなど）などが挙げられる。
【０１０４】
これらの耐熱安定剤は、単独で又は二種以上組み合わせて使用できる。
【０１０５】
特に少なくともヒンダードフェノール系化合物を耐熱安定剤として使用してもよい。例えば、耐熱安定剤は、ヒンダードフェノール系化合物単独で構成してもよく、ヒンダードフェノール系化合物と他の耐熱安定剤（例えば、リン系化合物、アルカリ又はアルカリ土類金属化合物、およびハイドロタルサイトから選択された少なくとも１種）とで構成してもよい。
【０１０６】
耐熱安定剤の割合は、ベース樹脂１００重量部に対して、例えば、０〜１５重量部（例えば、０．００１〜１０重量部）、好ましくは０．０１〜５重量部、さらに好ましくは（特に０．０５〜２重量部）程度の範囲から選択できる。また、ヒンダードフェノール系化合物と他の耐熱安定剤とを組みあわせる場合、ヒンダードフェノール系化合物と他の耐熱安定剤との割合は、前者／後者（重量比）＝９９／１〜１／９９、好ましくは９８／２〜１０／９０、さらに好ましくは９５／５〜２０／８０程度であってもよい。
【０１０７】
（加工安定剤）
加工安定剤としては、例えば、長鎖脂肪酸（例えば、カプリン酸、ラウリン酸、ミリスチン酸、ペンタデシル酸、パルミチン酸、ステアリン酸、アラキン酸、べヘン酸、モンタン酸、オレイン酸、リノール酸、リノレン酸、アラキドン酸、エルカ酸、セバシン酸、ドデカン二酸、テトラデカン二酸などのＣ１０−３４飽和又は不飽和脂肪酸）、長鎖脂肪酸アミド（例えば、カプリン酸アミド、ラウリン酸アミド、ミリスチン酸アミド、パルミチン酸アミド、ステアリン酸アミド、アラキン酸アミド、ベヘン酸アミド、オレイン酸アミド、ステアリルステアリン酸アミド、ステアリルオレイン酸アミド、エチレンジアミン−ジステアリン酸アミド（エチレンビスステアリルアミド）、ヘキサメチレンジアミン−ジステアリン酸アミド、エチレンジアミン−ジオレイン酸アミド、エチレンジアミン−ジエルカ酸アミド、エチレンジアミン−（ステアリン酸アミド）オレイン酸アミドなど）、長鎖脂肪酸エステル（例えば、エチレングリコールジステアリン酸エステル、グリセリンモノステアリン酸エステル、トリメチロールプロパンモノステアリン酸エステル、ペンタエリスリトールステアリン酸エステル、ソルビタンモノステアリン酸エステル、ポリアルキレングリコール（ポリエチレングリコールなど）のモノステアリン酸エステル、これらに対応するパルミチン酸エステル、ラウリン酸エステル、ベヘン酸エステル、モンタン酸エステル、オレイン酸エステルなどの前記例示の長鎖脂肪酸のエステル）、ポリアルキレングリコール（ポリエチレングリコール、ポリプロピレングリコール、ポリテトラメチレングリコール、ポリオキシエチレン−ポリオキシプロピレン共重合体など）、シリコーン系化合物、ワックス類［例えば、天然パラフィン、合成パラフィン、マイクロワックス、ポリオレフィン系ワックス（ポリエチレンワックス、ポリプロピレンワックスなど）など］などが挙げられる。加工安定剤は、単独で又は二種以上組み合わせて使用できる。
【０１０８】
加工安定剤の割合は、ベース樹脂１００重量部に対して、例えば、０〜２０重量部、好ましくは０．１〜１０重量部、さらに好ましくは０．５〜５重量部程度であってもよい。
【０１０９】
（反応性安定剤）
反応性安定剤としては、例えば、エポキシ系反応性安定剤［グリシジルエーテル化合物（ビスフェノール−Ａジグリシジルエーテル、フェニルグリシジルエーテルなど）、グリシジルエステル化合物（安息香酸グリシジルエステル、バーサティック酸グリシジルエステルなど）、エポキシ基含有アクリル系重合体など］、オキセタン系反応性安定剤［１，４−ビス｛［３−エチル−３−オキセタニルメトキシ］メチル｝ベンゼン、ジ［１−エチル（３−オキセタニル）メチル］エーテルなど］、オキサゾリン系反応性安定剤［１，３−フェニレンビス（２−オキサゾリン）、１，４−フェニレンビス（２−オキサゾリン）など］、カルボジイミド系反応性安定剤［ポリアリールカルボジイミド、ポリアルキルアリールカルボジイミド、ポリ［アルキレンビス（アルキル又はシクロアルキルアリール）カルボジイミド］などのポリカルボイミド］などが挙げられる。これらの反応性安定剤は、単独で又は２種以上組み合わせてもよい。
【０１１０】
反応性安定剤の割合は、ベース樹脂１００重量部に対して、例えば、０〜２０重量部、好ましくは０．０５〜８重量部、さらに好ましくは０．１〜５重量部程度の範囲から選択できる。
【０１１１】
本発明の難燃性樹脂組成物は、粉粒体混合物や溶融混合物であってもよく、ベース樹脂（Ａ）と、ハロゲン系難燃剤（Ｂ）と、有機・無機酸塩（Ｃ）と、電気特性向上剤（Ｄ）と、必要により他の成分（電気特性向上助剤、難燃助剤、添加剤など）とを慣用の方法で混合することにより調製できる。また、本発明には、前記難燃性樹脂組成物で形成された成形体（例えば、前記溶融混合物を固化することにより形成された樹脂組成物（成形体））も含まれる。
【０１１２】
難燃性樹脂組成物及び成形体は、例えば、（１）各成分を混合して、一軸又は二軸の押出機により混練し押出してペレットを調製した後、成形する方法、（２）一旦、組成の異なるペレット（マスターバッチ）を調製し、そのペレットを所定量混合（希釈）して成形に供し、所定の組成の成形体を得る方法、（３）成形機に各成分の１又は２以上を直接仕込み、成形する方法などが採用できる。なお、ベース樹脂以外の成分の全て又は一部を予め混合し、ベース樹脂と混合してもよく、ベース樹脂以外の成分同士を予め混合することなく、ベース樹脂と直接混合してもよい。また、ベース樹脂以外の成分の添加順序も特に制限されず、ベース樹脂に、ベース樹脂以外の成分の全てを一度に添加してもよく、一部の成分を添加して混合した後、残る成分を（必要により複数回に分割して）添加してもよい。
【０１１３】
なお、成形体は、難燃性樹脂組成物を、慣用の方法により溶融混練し、押出成形、射出成形、圧縮成形などの慣用の方法で成形することにより製造できる。
【０１１４】
本発明の難燃性樹脂組成物（及び成形体）は、成形性を損なうことなく、しかも、ハロゲン系難燃剤を含有するにも拘わらず、難燃性と電気特性とを高いレベルで確実に両立できる。例えば、本発明の樹脂組成物（及び成形体）は、試験片の厚み１．６ｍｍで測定したとき、ＵＬ９４燃焼性試験に準拠した難燃性がＶ−２以上、好ましくはＶ−１以上、さらに好ましくはＶ−０以上である。また、本発明の樹脂組成物（及び成形体）において、ＩＥＣ１１２（ＵＬ７４６Ａ）に準拠した比較トラッキング指数（ＣＴＩ）は、４００Ｖ以上（例えば、４００〜１０００Ｖ程度）、好ましくは４５０Ｖ以上（例えば、４５０〜９００Ｖ程度）、さらに好ましくは５００Ｖ以上（例えば、５００〜８５０Ｖ程度）である。特に、本発明の樹脂組成物では、ハロゲン系難燃剤と特定の有機・無機酸塩と特定の電気特性向上剤とを組み合わせるので、著しく高いレベルで確実に電気特性を改善でき、例えば、前記比較トラッキング指数（ＣＴＩ）を、６００Ｖ以上（例えば、６００〜８５０Ｖ程度）、好ましくは６５０Ｖ以上（例えば、６５０〜７５０Ｖ程度）にすることもできる。
【０１１５】
また、本発明の樹脂組成物（及び成形体）は、試験片の厚み０．８ｍｍで測定したとき、ＵＬ９４燃焼性試験に準拠した難燃性がＶ−１以上、好ましくはＶ−０以上で、かつＩＥＣ１１２（ＵＬ７４６Ａ）に準拠した比較トラッキング指数（ＣＴＩ）は、３５０Ｖ以上（例えば、３５０〜１０００Ｖ程度）、好ましくは４００Ｖ以上（例えば、４００〜９００Ｖ程度）、さらに好ましくは４５０Ｖ以上（例えば、４５０〜８５０Ｖ程度）であってもよい。
【産業上の利用可能性】
【０１１６】
本発明の難燃性樹脂組成物（及び成形体）は、難燃性及び電気特性に優れており、種々の用途、例えば、電気・電子部品、オフィスオートメーション（ＯＡ）機器部品、家電機器部品、自動車部品、機械機構部品などに好適に用いることができる。
【実施例】
【０１１７】
以下に、実施例に基づいて本発明をより詳細に説明するが、本発明はこれらの実施例によって限定されるものではない。【０１１８】
なお、下記の試験により、樹脂組成物の難燃性及び電気特性（比較トラッキング指数）を評価した。【０１１９】
［燃焼性試験］
ＵＬ９４に準拠して、試験片の厚み１．６ｍｍ又は０．８ｍｍで燃焼性を評価した。【０１２０】
［比較トラッキング指数（ＣＴＩ）］
ＩＥＣ１１２（ＵＬ７４６Ａ）に準拠して、塩化アンモニウム０．１％水溶液を用いて比較トラッキング指数（ＣＴＩ）［単位：Ｖ］を評価した。【０１２１】
また、実施例及び比較例で使用したベース樹脂（Ａ）、ハロゲン系難燃剤（Ｂ）、有機・無機酸塩（Ｃ）、電気特性向上剤（Ｄ）、電気特性向上助剤（Ｅ）、難燃助剤（Ｆ）、充填剤（Ｇ）、耐熱安定剤（Ｈ）、加工安定剤（Ｉ）、反応性安定剤（Ｊ）は以下の通りである。【０１２２】
１．ベース樹脂（Ａ）
（Ａ−１）：ポリブチレンテレフタレー卜［固有粘度＝０．８５］
（Ａ−２）：ポリプロピレンテレフタレート［固有粘度＝０．８５］
（Ａ−３）：ポリエチレンテレフタレート［固有粘度＝０．７５］
（Ａ−４）：ポリアミド６６
（Ａ−５）：１２．５モル％イソフタル酸変性ポリブチレンテレフタレート［固有粘度＝０．８０］。【０１２３】
２．ハロゲン系難燃剤（Ｂ）
（Ｂ−１）：ポリ（ペンタブロモベンジルアクリレート）［ＦＲ１０２５，ブロムケムファーイースト社製、］
（Ｂ−２）：臭素化ポリスチレン［パイロチェック６８ＰＢ，フェロケミカルズ社製］
（Ｂ−３）：臭素化ポリスチレン［ＳＹＴＥＸ  ＨＰ−７０１０Ｐ，アルベマール社製］
（Ｂ−４）：エチレンビステトラブロモフタルイミド［ＳＹＴＥＸ  ＢＴ−９３，アルベマール社製］。【０１２４】
（Ｂ−５）：臭素化ビスフェノールＡ型エポキシ樹脂［ＳＲＴ５０００、阪本薬品工業（株）製］
（Ｂ−６）：臭素化ビスフェノールＡ型ポリカーボネート樹脂［ファイヤガード  ＦＧ−７５００、帝人化成（株）製］。【０１２５】
３．有機・無機酸塩（Ｃ）
有機ホスフィン酸塩（Ｃ１）
（Ｃ１−１）：メチルエチルホスフィン酸アルミニウム塩
（Ｃ１−２）：メチルエチルホフィン酸カルシウム塩
（Ｃ１−３）：ジメチルホスフィン酸アルミニウム塩
（Ｃ１−４）：１−ヒドロキシホスホラン１−オキシドのアルミニウム塩
（Ｃ１−５）：ジメチルホスフィン酸メラミン塩
（Ｃ１−６）：（２−カルボキシエチル）メチルホスフィン酸のアルミニウム塩
（Ｃ１−７）：ジエチルホスフィン酸アルミニウム塩
オキソ酸塩（Ｃ２）
（Ｃ２−１）：ポリリン酸メラミン［Ｍｅｌａｐｕｒ２００，ＤＳＭ社製］
（Ｃ２−２）：縮合リン酸アミド［タイエンＳ，太平化学産業（株）製］
（Ｃ２−３）：硫酸ジメラミン［アピノン−９０１，（株）三和ケミカル製］
酸性ピロリン酸金属塩（Ｃ３：比較例で使用）
（Ｃ３−１）：酸性ピロリン酸ナトリウム。【０１２６】
４．電気特性向上剤（Ｄ）
オレフィン系樹脂（Ｄ１）
（Ｄ１−１）：エチレン／アクリル酸エチル共重合体［ＮＵＣ−６５７０，日本ユニカー（株）製］
（Ｄ１−２）：エチレン／メタクリル酸グリシジル共重合体［ボンドファーストＥ，住友化学工業（株）製］
（Ｄ１−３）：無水マレイン酸変性ポリオレフィン［タフマーＭＰ，三井化学（株）製］
（Ｄ１−４）：ポリプロピレン［ノーブレンＪ，住友化学工業（株）製］
（Ｄ１−５）：エチレン／プロピレン共重合体［Ｊ７０７ＺＢ，三井化学（株）製］
フッ素系樹脂（Ｄ２）
（Ｄ２−１）：ポリテトラフルオロエチレン［テフロン６Ｊ，三井デュポンフロロケミカル（株）製］
周期表第４族金属含有化合物（Ｄ３）
（Ｄ３−１）：酸化チタン［ＴＩＴＯＮＥ  ＳＲ−１，堺化学工業（株）製］。【０１２７】
５．電気特性向上助剤（Ｅ）
（Ｅ−１）：タルク
（Ｅ−２）：含水ホウ酸亜鉛［Ｆｉｒｅｂｒａｋｅ  ＺＢ，ボラックス・ジャパン（株）製］
（Ｅ−３）：メラミンシアヌレート
（Ｅ−４）：炭酸カルシウム。【０１２８】
６．難燃助剤（Ｆ）
芳香族化合物（Ｆ１）
（Ｆ１−１）：ビスフェノールＡ型エポキシ樹脂［エピコート１００４Ｋ，油化シェルエポキシ（株）製］
（Ｆ１−２）：ノボラック型エポキシ樹脂［ＥＰＰＮ−２０１，日本化薬（株）製］
（Ｆ１−３）：ポリカーボネート樹脂［パンライトＬ１２２５、帝人化成（株）製］
リン含有化合物（Ｆ２）
（Ｆ２−１）：レゾルシノールビス（ジ−２，６−キシリルホスフェート）［ＰＸ２００，大八化学工業（株）製］
（Ｆ２−２）：フェノキシトリルオキシホスファゼン［ＫＥＭＩＤＡＮＴ３０２Ｓ，ケミプロ化成（株）製］
（Ｆ２−３）：環状フェノキシホスファゼン（３〜４量体混合物）
（Ｆ２−４）：１，４−ピペラジンジイルテトラフェニルホスフェート
（Ｆ２−５）:エチルホスホン酸アルミニウム塩
（Ｆ２−６）:エチル亜ホスホン酸アルミニウム塩
（Ｆ２−７）:亜リン酸アルミニウム塩
（Ｆ２−８）：次亜リン酸カルシウム
アンチモン含有化合物（Ｆ３）
（Ｆ３−１）：三酸化アンチモン
（Ｆ３−２）：アンチモン酸ナトリウム。【０１２９】
７．充填剤（Ｇ）
（Ｇ−１）：ガラス繊維（直径１３μｍ、長さ３ｍｍのチョップドストランド）
（Ｇ−２）：ガラス繊維（直径１０μｍ、長さ３ｍｍのチョップドストランド）。【０１３０】
８．耐熱安定剤（Ｈ）
ヒンダードフェノール系耐熱安定剤（Ｈ１）
（Ｈ１−１）：ペンタエリスリトールテトラキス［３−（３，５−ジ−ｔ−ブチル−４−ヒドロキシフェニル）プロピオネート］
耐熱安定剤（Ｈ２）
（Ｈ２−１）：ビス（２，６−ジ−ｔ−ブチル−４−メチルフェニル）ペンタエリスリトールジホスファイト
（Ｈ２−２）：テトラキス（２，４−ジ−ｔ−ブチルフェニル）−４，４’−ビフェニレンホスホナイト
（Ｈ２−３）：リン酸二水素カルシウム
（Ｈ２−４）：ハイドロタルサイト［ＤＨＴ−４Ａ、協和化学工業（株）製］。【０１３１】
９．加工安定剤（Ｉ）
（Ｉ−１）：ポリエチレンワックス［サンワックス、三洋化成工業（株）製］
（Ｉ−２）：モンタン酸エステル［ＬＵＺＡ  ＷＡＸ、東洋ペトロライト（株）製］
１０．反応性安定剤（Ｊ）
（Ｊ−１）：ビスフェノール−Ａジグリシジルエーテル［エピコート８２８、油化シェルエポキシ（株）製］
（Ｊ−２）：ポリカルジイミド［カルボジライトＨＭＶ−８ＣＡ、日清紡績（株）製］。【０１３２】
（実施例１〜３２、比較例１〜１２）
ベース樹脂（Ａ）に、ハロゲン系難燃剤（Ｂ）、有機・無機酸塩（Ｃ）、電気特性向上剤（Ｄ）、電気特性向上助剤（Ｅ）、難燃助剤（Ｆ）、充填剤（Ｇ）、耐熱安定剤（Ｈ）、加工安定剤（Ｉ）を表１〜４に示す割合で混合した後、３０ｍｍ径の２軸押出機により溶融混合し樹脂組成物を調製した。この樹脂組成物を用いて射出成形機により所定の試験片を成形し、難燃性（１．６ｍｍ）及び電気特性を測定した。なお、比較例１０においては、酸性ピロリン酸ナトリウムによって樹脂組成物の押出調製時及び成型時に樹脂の発泡が起こった。結果を表１〜４に示す。【０１３３】
【表１】
0005186210.tif 000002
【０１３４】
【表２】
0005186210.tif 000003
【０１３５】
【表３】
0005186210.tif 000004
【０１３６】
【表４】
0005186210.tif 000005
（実施例３３〜４８）
ベース樹脂（Ａ）に、ハロゲン系難燃剤（Ｂ）、有機・無機酸塩（Ｃ）、電気特性向上剤（Ｄ）、電気特性向上助剤（Ｅ）、難燃助剤（Ｆ）、充填剤（Ｇ）、耐熱安定剤（Ｈ）、加工安定剤（Ｉ）、反応性安定剤（Ｊ）を表５に示す割合（重量部）で混合し、押出機により混練押出してペレット状の樹脂組成物を調製した。得られたペレットを用いて、射出成形により試験用成形品を作製し、燃焼性（１．６ｍｍ）及び耐トラッキング性（比較トラッキング指数）を評価した。結果を表５に示す。【０１３７】
【表５】
0005186210.tif 000006
（実施例４９〜５８、比較例１３〜１４）
ベース樹脂（Ａ）に、ハロゲン系難燃剤（Ｂ）、有機・無機酸塩（Ｃ）、電気特性向上剤（Ｄ）、電気特性向上助剤（Ｅ）、難燃助剤（Ｆ）、充填剤（Ｇ）、耐熱安定剤（Ｈ）、加工安定剤（Ｉ）を表６に示す割合（重量部）で混合し、押出機により混練押出してペレット状の樹脂組成物を調製した。得られたペレットを用いて、射出成形により試験用成形品を作製し、燃焼性（０．８ｍｍ）及び耐トラッキング性（比較トラッキング指数）を評価した。結果を表６に示す。【０１３８】
【表６】
0005186210.tif 000007